(57)【要約】      （修正有）【課題】光により速硬化が可能で、かつ暗部においても簡易かつ速やかに硬化する画像表示モジュール／透光性保護カバーボード貼り合わせ用二液型硬化性組成物を用いた画像表示装置の製造方法を提供する。【解決手段】透光性保護カバーボードと画像表示モジュールに硬化性組成物（Ｉ）と硬化性組成物（ＩＩ）を、それぞれの組成物が接触しないように塗布し、貼りあわせて硬化性組成物（Ｉ）と（ＩＩ）を接触させた後、光照射を行う画像表示装置の製造方法であって、硬化性組成物（Ｉ）が、重合性の炭素−炭素二重結合を１個以上有する化合物（Ａ）、光重合開始剤（Ｃ）、有機過酸化物（Ｄ）を含み、硬化性組成物（ＩＩ）が、加水分解性シリル基を１個以上有する化合物（Ｂ）、加水分解性シリル基を縮合させる触媒（Ｅ）、第４周期遷移金属元素化合物（Ｆ）、還元剤（Ｇ）を含むことを特徴とする画像表示装置の製造方法。【選択図】なし【特許請求の範囲】
【請求項１】
透光性保護カバーボードおよび／または画像表示モジュールの、透光性保護カバーボードと画像表示モジュールを貼りあわせた際に光の到達しない暗部になる部分に硬化性組成物（ＩＩ）を、透光性保護カバーボードおよび／又は画像表示モジュールの、硬化性組成物（ＩＩ）と接触しない部分に硬化性組成物（Ｉ）を塗布し、透光性保護カバーボードと画像表示装置を貼りあわせて硬化性組成物（Ｉ）と（ＩＩ）を接触させた後、光照射を行う画像表示装置の製造方法であり、
硬化性組成物（Ｉ）が、重合性の炭素−炭素二重結合を１個以上有する化合物（Ａ）、光重合開始剤（Ｃ）、有機過酸化物（Ｄ）を含み、
硬化性組成物（ＩＩ）が、加水分解性シリル基を１個以上有する化合物（Ｂ）、加水分解性シリル基を縮合させる触媒（Ｅ）、第４周期遷移金属元素化合物（Ｆ）、還元剤（Ｇ）を含むことを特徴とする画像表示装置の製造方法。
【請求項２】
硬化性組成物（Ｉ）の（Ａ）成分および／または硬化性組成物（ＩＩ）の（Ｂ）成分が、重合体もしくはオリゴマーであることを特徴とする、請求項１に記載の画像表示装置の製造方法。
【請求項３】
（Ａ）成分および／または（Ｂ）成分の重合体もしくはオリゴマーが、ビニル系重合体であることを特徴とする、請求項２に記載の画像表示装置の製造方法。
【請求項４】
（Ａ）成分および／または（Ｂ）成分のビニル系重合体がポリイソブチレン、水素添加ポリイソプレン、水素添加ポリブタジエン、並びに、（メタ）アクリル酸系モノマー、アクリロニトリル系モノマー、芳香族ビニル系モノマー、フッ素含有ビニル系モノマー及びケイ素含有ビニル系モノマーからなる群から選ばれるモノマーを主として重合して製造されるものである重合体から少なくとも一種選択されることを特徴とする、請求項３に記載の画像表示装置の製造方法。
【請求項５】
（Ａ）成分における重合性の炭素−炭素二重結合が、一般式（１）で表されることを特徴とする、請求項１〜４の何れかに記載の画像表示装置の製造方法。
−Ｚ−Ｃ（＝Ｏ）−Ｃ（Ｒ１）＝ＣＨ２  （１）
（式中、Ｒ１は水素原子、または、置換あるいは非置換の炭素原子数１から２０の炭化水素基、Ｚはヘテロ原子、ＮＲ２（Ｒ２は、水素原子、または、置換あるいは非置換の炭素原子数１から２０の炭化水素基）から選択される基である。）
【請求項６】
（Ｃ）成分の添加量が、（Ａ）成分１００重量部に対して０．０２５重量部〜２重量部であることを特徴とする請求項１〜５の何れかに記載の画像表示装置の製造方法。
【請求項７】
（Ｄ）成分の添加量が、（Ａ）成分１００重量部に対して０．２重量部〜２重量部であることを特徴とする請求項１〜６の何れかに記載の画像表示装置の製造方法。
【請求項８】
（Ｄ）成分が、ハイドロパーオキサイドであることを特徴とする、請求項１〜７の何れかに記載の画像表示装置の製造方法。
【請求項９】
（Ｅ）成分の添加量が、（Ｂ）成分１００重量部に対して０．０１重量部〜５重量部であることを特徴とする請求項１〜８の何れかに記載の画像表示装置の製造方法。
【請求項１０】
（Ｆ）成分の添加量が、（Ｂ）成分１００重量部に対して０．５重量部〜２重量部であることを特徴とする請求項１〜９の何れかに記載の画像表示装置の製造方法。
【請求項１１】
（Ｆ）成分が、バナジウム、チタン、クロム、マンガン、鉄、コバルト、ニッケル、銅の有機酸塩もしくは金属キレート化合物から少なくとも一種選択されることを特徴とする請求項１〜１０の何れかに記載の画像表示装置の製造方法。
【請求項１２】
（Ｇ）成分の添加量が、（Ｂ）成分１００重量部に対して０．１重量部〜１５重量部であることを特徴とする請求項１〜１１の何れかに記載の画像表示装置の製造方法。
【請求項１３】
（Ｇ）成分が、第３級アミン、オルトベンゾイックスルフィミド、メルカプタン、チオ尿素化合物、およびこれらの塩から少なくとも一種選択されることを特徴とする請求項１〜１２の何れかに記載の画像表示装置の製造方法。
【請求項１４】
請求項１〜１３の方法で製造された画像表示装置。
【請求項１５】
重合性の炭素−炭素二重結合を１個以上有する化合物（Ａ）、光重合開始剤（Ｃ）、有機過酸化物（Ｄ）を含有する硬化性組成物（Ｉ）、
加水分解性シリル基を１個以上有する化合物（Ｂ）、加水分解性シリル基を縮合させる触媒（Ｅ）、第４周期遷移金属元素化合物（Ｆ）、還元剤（Ｇ）を含有する硬化性組成物（ＩＩ）からなる、二液型硬化性組成物。
【発明の詳細な説明】
【技術分野】
【０００１】
２種類の硬化性組成物（Ｉ）および（ＩＩ）からなる二液型硬化性組成物、該硬化性組成物を用いる画像表示装置の製造方法、および画像表示装置に関する。
【背景技術】
【０００２】
携帯電話、スマートフォン、タブレットに代表される画像表示に用いられる液晶モジュールや有機ＥＬモジュールなどは、これらモジュールの最前面に透明の保護カバーを配置し、モジュールと保護カバーの間に空気層を設けている。この構造により、これら画像表示装置が落下などにより物理的衝撃を受けても、モジュールに傷がつくなど衝撃の影響を受けにくくなっている。
【０００３】
近年、これら画像表示装置の視認性改良と耐衝撃性付与の観点から、従来の空気層を光で硬化可能な硬化性樹脂組成物で充填する方法が用いられている。
【０００４】
しかし、表面保護カバー一体型のタッチセンサーパネルに代表される、携帯電話、タッチパネルへの意匠性付与を目的とした最表面の保護カバーのデザインの複雑化により、硬化のためのトリガーであるＵＶ光が透過しない領域が増加し、未反応となる部分ができるという不具合が生じている。不具合箇所の具体例としては、液晶ディスプレイ、有機ＥＬディスプレイ等の画像表示モジュールと、保護カバーまたはタッチパネルとの貼り合わせや、保護カバーとタッチパネルとの貼りあわせにおいて、保護カバー周縁に加飾目的で施される黒枠（ブラックマトリックス）、タッチパネルの電極、画像表示モジュールに接続されたフレキシブルプリント基板（ＦＰＣ）等、光を透過しない部位の下（暗部）が該当し、光硬化性組成物による画像表示モジュール貼り合わせにおいて、暗部に未反応の液状組成物が残留、漏出し画像表示モジュールの汚染を引き起こすという問題があった。
【０００５】
その対策として、例えば、ＵＶ硬化用の開始剤に加え、熱重合開始剤を添加することで、ＵＶ照射後、加熱雰囲気下で完全硬化させる方法が提案されている。但し、本改善方法は、暗部での硬化性が確保できるものの、最前の保護カバーがＰＥＴフィルムやアクリル板等のプラスチック材料の場合、加熱により変形、変色することがあり、適応範囲が限定的であることと共に、硬化のためには長時間にわたる加熱が不可欠であり、生産性の点でも改善が必要となっている。
【０００６】
その他の対策として、ＵＶ硬化性樹脂と湿分硬化性樹脂を併用するものがある（特許文献１）。本改善方法は、湿分硬化を室温下でも行えるため、加熱に由来する問題を回避することができるが、硬化に関与し、硬化方法の異なる二種類の硬化性成分が共存するため、湿分硬化は空気に接している部分しか進行せず、貼りあわせた場合は内側がほとんど硬化しないことに由来する硬化ムラ発生の問題があった。
【０００７】
また、その他の対策として、ＵＶ硬化用の開始剤とレドックス型硬化開始剤を併用するものがある（特許文献２〜６）。レドックス型硬化開始剤には例えば有機過酸化物が用いられ、硬化反応促進剤として遷移金属化合物やアミン等の還元性重合促進剤が系中に添加されることで、常温下でも速やかに反応を開始し、暗部をレドックス硬化させる方法がある。通常は過酸化物を含む組成物成分と、硬化反応促進剤を含む組成物成分とを別々に用意し、硬化する直前に両者を混合の上、必要箇所に供給する方法がとられる。本方法の利点は、適当な有機化酸化物と硬化反応促進剤を組み合わせることで硬化時間を任意に調整できることであるが、レドックス硬化で得られる硬化物は強い着色や白化を呈することが多く、また高温下においてはさらに変色するなど、画像表示モジュールの貼り合わせのような外観に高い品質が求められる用途への使用が事実上不可能であるという問題があった。この問題について、光重合開始剤と過酸化物を含む第一液と、前記過酸化物を分解しうる還元剤を含む第二液をそれぞれ作成し、この第二液を暗部に塗布し貼りあわせる方法が提案されている（特許文献７）。この方法では視認部は光照射により速硬化し、暗部は二液接触により過酸化物が分解することで重合が開始し、光の当たらない暗部も硬化できるものの、完全に硬化するまでに比較的長い時間を要するため、生産の高速化という点では改善の余地を残していた。接触界面より離れた位置が硬化しにくいため、未硬化成分が残ってしまい、高温下において未硬化成分がモジュール外部に漏出する、モジュール内部に浸透し表示部分を汚染する、硬化促進剤の着色が視認部に染み出るなど、信頼性の点でさらなる改善の余地を残していた。
【先行技術文献】
【特許文献】
【０００８】
【特許文献１】特開２００８−００７７７７号公報
【特許文献２】特開平５−３２０２８４号公報
【特許文献３】特開２００９−１０８２７４号公報
【特許文献４】特開２００９−０７９２０４号公報
【特許文献５】特開２００６−２９９２５７号公報
【特許文献６】特開２０１０−２４８３４７号公報
【特許文献７】特開２０１２−２１９１８０号公報
【発明の概要】
【発明が解決しようとする課題】
【０００９】
本発明は、光により速硬化が可能で、かつ暗部においても簡易かつ速やかに硬化する画像表示モジュール／透光性保護カバーボード貼り合わせ用二液型硬化性組成物、それを用いることによる意匠部の外観品質が良好な画像表示装置の製造方法、およびその画像表示装置を提供することを目的とする。
【課題を解決するための手段】
【００１０】
上記問題を解決するために、鋭意検討を行った結果、本発明を完成させるに至った。すなわち本発明は、
透光性保護カバーボードおよび／または画像表示モジュールの、透光性保護カバーボードと画像表示モジュールを貼りあわせた際に光の到達しない暗部になる部分に硬化性組成物（ＩＩ）を、透光性保護カバーボードおよび／又は画像表示モジュールの、硬化性組成物（ＩＩ）と接触しない部分に硬化性組成物（Ｉ）を塗布し、透光性保護カバーボードと画像表示装置を貼りあわせて硬化性組成物（Ｉ）と（ＩＩ）を接触させた後、光照射を行う画像表示装置の製造方法であって、
硬化性組成物（Ｉ）が、重合性の炭素−炭素二重結合を１個以上有する化合物（Ａ）、光重合開始剤（Ｃ）、有機過酸化物（Ｄ）を含み、
硬化性組成物（ＩＩ）が、加水分解性シリル基を１個以上有する化合物（Ｂ）、加水分解性シリル基を縮合させる触媒（Ｅ）、第４周期遷移金属元素化合物（Ｆ）、還元剤（Ｇ）を含むことを特徴とする画像表示装置の製造方法に関する。
【００１１】
硬化性組成物（Ｉ）の（Ａ）成分および／または硬化性組成物（ＩＩ）の（Ｂ）成分が、重合体もしくはオリゴマーであることが好ましく、ビニル系重合体であることがより好ましく、ポリイソブチレン、水素添加ポリイソプレン、水素添加ポリブタジエン、並びに、（メタ）アクリル酸系モノマー、アクリロニトリル系モノマー、芳香族ビニル系モノマー、フッ素含有ビニル系モノマー及びケイ素含有ビニル系モノマーからなる群から選ばれるモノマーを主として重合して製造されるものである重合体から少なくとも一種選択されることがさらに好ましい。
【００１２】
（Ａ）成分における重合性の炭素−炭素二重結合が、一般式（１）で表されることが好ましい。
−Ｚ−Ｃ（＝Ｏ）−Ｃ（Ｒ１）＝ＣＨ２  （１）
（式中、Ｒ１は水素原子、または、置換あるいは非置換の炭素原子数１から２０の炭化水素基、Ｚはヘテロ原子、ＮＲ２（Ｒ２は、水素原子、または、置換あるいは非置換の炭素原子数１から２０の炭化水素基）から選択される基である。）
【００１３】
（Ｃ）成分の添加量が、（Ａ）成分１００重量部に対して０．０２５重量部〜２重量部であることが好ましい。
【００１４】
（Ｄ）成分の添加量が、（Ａ）成分１００重量部に対して０．２重量部〜２重量部であることが好ましい。
【００１５】
（Ｄ）成分がハイドロパーオキサイドであることが好ましい。
【００１６】
（Ｅ）成分の添加量が、（Ｂ）成分１００重量部に対して０．０１重量部〜５重量部であることが好ましい。
【００１７】
（Ｆ）成分の添加量が、（Ｂ）成分１００重量部に対して０．５重量部〜２重量部であることが好ましい。
【００１８】
（Ｆ）成分が、バナジウム、チタン、クロム、マンガン、鉄、コバルト、ニッケル、銅の有機酸塩もしくは金属キレート化合物から少なくとも一種選択されることが好ましい。
【００１９】
（Ｇ）成分の添加量が、（Ｂ）成分１００重量部に対して０．１重量部〜１５重量部であることが好ましい。
【００２０】
（Ｇ）成分が、第３級アミン、オルトベンゾイックスルフィミド、メルカプタン、チオ尿素化合物、およびこれらの塩から少なくとも一種選択されることが好ましい。
【００２１】
上記方法で製造された画像表示装置に関する。
【００２２】
重合性の炭素−炭素二重結合を１個以上有する化合物（Ａ）、光重合開始剤（Ｃ）、有機過酸化物（Ｄ）を含有する硬化性組成物（Ｉ）、
加水分解性シリル基を１個以上有する化合物（Ｂ）、加水分解性シリル基を縮合させる触媒（Ｅ）、第４周期遷移金属元素化合物（Ｆ）、還元剤（Ｇ）を含有する硬化性組成物（ＩＩ）からなる、二液型硬化性組成物に関する。
【発明の効果】
【００２３】
本発明によれば、透光性カバーボードと画像表示モジュールとを貼りあわせたときに暗部となる部分に、湿気による硬化性を有し、また２液接触時には硬化性組成物（Ｉ）の硬化促進作用を示す成分を含有する硬化性組成物（ＩＩ）を塗布することで、暗部における硬化性組成物（Ｉ）および（ＩＩ）を短時間で硬化でき、また従来問題となっていた硬化性組成物（ＩＩ）由来の成分が暗部より漏れるのを抑制し、さらには暗部の剥離を防止させることができる。本発明により、製品信頼性に優れた画像表示装置の供給が可能となる。
【図面の簡単な説明】
【００２４】
【図１】透光性保護カバーボードに硬化性組成物（Ｉ）および硬化性組成物（ＩＩ）を塗布し、液晶モジュールに貼り合わせを行うことを示す図である。
【図２】透光性保護カバーボードに塗布した硬化性組成物（ＩＩ）が空気中の湿気により仮硬化したときの図である。
【図３】透光性保護カバーボードに塗布した硬化性組成物（Ｉ）と（ＩＩ）について、硬化性組成物（ＩＩ）のみ空気中の湿気により仮硬化したときの図である。
【図４】透光性保護カバーボードと液晶モジュールを貼りあわせた直後の図である。
【図５】図４から続き、透光性保護カバーボードと液晶モジュールを貼りあわせ、硬化性組成物（Ｉ）が濡れ広がって硬化性組成物（ＩＩ）と接触して反応し、硬化性組成物（ＩＩ）が硬化したときの図である。
【図６】図５から続き、透光性保護カバーボードと液晶モジュールを貼りあわせ、透光性保護カバーボードの側から光照射を行い、硬化性組成物（Ｉ）が硬化したときの図である。
【発明を実施するための形態】
【００２５】
本発明は、透光性保護カバーボードおよび／または画像表示モジュールの、透光性保護カバーボードと画像表示モジュールを貼りあわせた際に光の到達しない暗部になる部分に硬化性組成物（ＩＩ）を、透光性保護カバーボードおよび／又は画像表示モジュールの、硬化性組成物（ＩＩ）と接触しない部分に硬化性組成物（Ｉ）を塗布し、透光性保護カバーボードと画像表示装置を貼りあわせて硬化性組成物（Ｉ）と（ＩＩ）を接触させた後、光照射を行う画像表示装置の製造方法であって、
硬化性組成物（Ｉ）が、重合性の炭素−炭素二重結合を１個以上有する化合物（Ａ）、光重合開始剤（Ｃ）、有機過酸化物（Ｄ）を含み、
硬化性組成物（ＩＩ）が、加水分解性シリル基を１個以上有する化合物（Ｂ）、加水分解性シリル基を縮合させる触媒（Ｅ）、第４周期遷移金属元素化合物（Ｆ）、還元剤（Ｇ）を含むことを特徴とする画像表示装置の製造方法に関する。
以下、本発明について詳しく説明する。
【００２６】
＜＜硬化性組成物（Ｉ）＞＞
＜（Ａ）成分＞
本発明における硬化性組成物（Ｉ）には重合性の炭素−炭素二重結合を１個以上有する化合物（Ａ）を含有する。（Ａ）成分としては、低分子量化合物、オリゴマー、重合体の何れを含んでいても構わないが、重合体もしくはオリゴマーを含むことが好ましく、中でもビニル系重合体を含むことがより好ましい。ここで述べるオリゴマーとは、有機化合物の繰り返し単位を伴う構造で、２〜１００の繰り返し単位からなる化合物を指し、重合体とは、重合体主鎖に化合物の繰り返し単位を伴う構造で、１００以上の繰り返し単位からなる化合物を指す。重合体の主鎖は特に限定されないが、ビニル系重合体が好ましい。前記のビニル系重合体以外の重合体としては、例えばポリカーボネート、ポリエステル、ポリアミド、ポリオキシアルキレン、ポリシロキサンなどが挙げられる。
【００２７】
上記ビニル系重合体としては、炭化水素系重合体である、ポリイソブチレン、水素添加ポリイソプレン、水素添加ポリブタジエン、並びに、（メタ）アクリル系モノマー、アクリロニトリル系モノマー、芳香族ビニル系モノマー、フッ素含有ビニル系モノマー及びケイ素含有ビニル系モノマーからなる群から選ばれるモノマーを主として重合して製造される重合体が好ましい。ここで「主として」とは、ビニル系重合体を構成するモノマー単位のうち、５０モル％以上が上記モノマーであることを意味し、好ましくは７０モル％以上である。さらに、ビニル系重合体としては、ポリイソブチレン、（メタ）アクリル系モノマーを主として重合して製造された（メタ）アクリル系重合体が好ましく、（メタ）アクリル系重合体がより好ましい。（メタ）アクリル系重合体としては、アクリル系重合体が好ましく、アクリル酸エステル系モノマーを主として重合して製造されるアクリル酸エステル系重合体がより好ましい。
【００２８】
（メタ）アクリル系モノマーとしては、（メタ）アクリル酸；（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ペンチル、（メタ）アクリル酸ｎ−ヘキシル、（メタ）アクリル酸シクロヘキシル、（メタ）アクリル酸ｎ−ヘプチル、（メタ）アクリル酸ｎ−オクチル、（メタ）アクリル酸２−エチルヘキシル、（メタ）アクリル酸ノニル、（メタ）アクリル酸デシル、（メタ）アクリル酸ドデシル、（メタ）アクリル酸フェニル、（メタ）アクリル酸トルイル、（メタ）アクリル酸ベンジル、（メタ）アクリル酸−２−メトキシエチル、（メタ）アクリル酸３−メトキシブチル、（メタ）アクリル酸２−ヒドロキシエチル、（メタ）アクリル酸２−ヒドロキシプロピル、（メタ）アクリル酸ステアリル、（メタ）アクリル酸グリシジル、（メタ）アクリル酸２−アミノエチル、γ−（メタクリロイルオキシ）プロピルトリメトキシシラン、（メタ）アクリル酸のエチレンオキサイド付加物、（メタ）アクリル酸トリフルオロメチルメチル、（メタ）アクリル酸２−トリフルオロメチルエチル、（メタ）アクリル酸２−パーフルオロエチルエチル、（メタ）アクリル酸２−パーフルオロエチル−２−パーフルオロブチルエチル、（メタ）アクリル酸２−パーフルオロエチル、（メタ）アクリル酸パーフルオロメチル、（メタ）アクリル酸ジパーフルオロメチルメチル、（メタ）アクリル酸２−パーフルオロメチル−２−パーフルオロエチルエチル、（メタ）アクリル酸２−パーフルオロヘキシルエチル、（メタ）アクリル酸２−パーフルオロデシルエチル、（メタ）アクリル酸２−パーフルオロヘキサデシルエチルなどの（メタ）アクリル酸エステル系モノマー；などが挙げられる。
【００２９】
アクリロニトリル系モノマーとしては、アクリロニトリル、メタクリロニトリルなどが挙げられる。
【００３０】
芳香族ビニル系モノマーとしては、スチレン、ビニルトルエン、α−メチルスチレン、クロルスチレン、スチレンスルホン酸およびその塩などが挙げられる。
【００３１】
フッ素含有ビニル系モノマーとしては、パーフルオロエチレン、パーフルオロプロピレン、フッ化ビニリデンなどが挙げられる。
【００３２】
ケイ素含有ビニル系モノマーとしては、ビニルトリメトキシシラン、ビニルトリエトキシシランなどが挙げられる。
【００３３】
その他のビニル系重合体を構成するモノマーとしては、無水マレイン酸、マレイン酸、マレイン酸のモノアルキルエステルおよびジアルキルエステル；フマル酸、フマル酸のモノアルキルエステルおよびジアルキルエステル；マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどのマレイミド系モノマー；アクリルアミド、メタクリルアミドなどのアミド基含有ビニル系モノマー；酢酸ビニル、プロピオン酸ビニル、ピバリン酸ビニル、安息香酸ビニル、桂皮酸ビニルなどのビニルエステル類；エチレン、プロピレンなどのアルケン類；ブタジエン、イソプレンなどの共役ジエン類；塩化ビニル、塩化ビニリデン、塩化アリル、アリルアルコールなどがあげられる。
【００３４】
（Ａ）成分がオリゴマーもしくは重合体の場合、分子量分布（ゲルパーミエーションクロマトグラフィー（ＧＰＣ）で測定した重量平均分子量（Ｍｗ）と数平均分子量（Ｍｎ）の比）には、特に限定はないが、好ましくは１．８未満、より好ましくは１．７以下、さらに好ましくは１．６以下、特に好ましくは１．５以下、特別に好ましくは１．４以下、最も好ましくは１．３以下である。
【００３５】
なお、本発明におけるＧＰＣ測定の際には、通常は、クロロホルムまたはテトラヒドロフランを移動相として、ポリスチレンゲルカラムを使用し、分子量の値はポリスチレン換算値で求めている。
【００３６】
（Ａ）成分がオリゴマーもしくは重合体の場合、数平均分子量の下限は、好ましくは５００、より好ましくは３，０００であり、上限は、好ましくは１００，０００、より好ましくは４０，０００である。分子量が５００未満であると、オリゴマーもしくは重合体の本来の特性が発現されにくくなる傾向があり、１００，０００をこえると、ハンドリングが困難になりやすい傾向がある。
【００３７】
（Ａ）成分は、重合性の炭素−炭素二重結合を１個以上有する化合物であるが、一般式（１）で表される置換基を１個以上有することが反応性の点で好ましい。
−Ｚ−Ｃ（＝Ｏ）−Ｃ（Ｒ１）＝ＣＨ２（１）
（式中、Ｒ１は水素原子、または、置換あるいは非置換の炭素原子数１から２０の炭化水素基、Ｚはヘテロ原子、ＮＲ２（Ｒ２は、水素原子、または、置換あるいは非置換の炭素原子数１から２０の炭化水素基）から選択される基である。）
さらに、上記置換基が、分子末端に有することが好ましく、末端のみに有することがより好ましい。
【００３８】
一般式（１）中のＲ１は水素原子、または、置換あるいは非置換の炭素原子数１から２０の炭化水素基を表す。ここで言う置換された炭化水素基とは、炭化水素基上の水素原子がヘテロ原子を有する基によって置換された基を言う。Ｒ１としては、特に限定されず、例えば、水素原子；メチル基、エチル基などのアルキル基；シクロヘキシル基などのシクロアルキル基；フェニル基などのアリール基；ベンジル基などのアラルキル基が挙げられる。これらの中では、水素原子またはメチル基が原料の入手性から好ましく、さらに重合反応性の高さから、水素原子がより好ましい。
【００３９】
一般式（１）中のＺは、特に限定されず、例えば、酸素原子；硫黄原子；−ＮＨ−、−ＮＣＨ３−などのアミノ基が挙げられる。これらの中では、導入の容易さから、酸素原子、−ＮＨ−基が好ましく、酸素原子がより好ましい。
【００４０】
一般式（１）で表わされる置換基の数は、特に限定されないが、（Ａ）成分がオリゴマーもしくは重合体の場合、化合物（Ａ）同士が架橋するという点から、１分子あたり平均１個未満であると硬化性が低くなる傾向があるため、平均１個以上が好ましい。ただし、１分子あたり平均１個以上の一般式（１）で表わされる置換基を有する化合物（Ａ）に対して、硬化物の硬度、柔軟性を調整するために、１分子あたり平均１個未満の一般式（１）で表わされる置換基を有する有機重合体を添加してもよい。また、一般式（１）で表わされる置換基は分子の側鎖、および／または、末端のいずれに存在していてもかまわないが、架橋点間分子量を均一かつ大きく（好ましくは５００〜１０００００）にすることで良好なゴム弾性が得られるという観点から、分子の末端に存在することが好ましく、分子の末端のみに存在することがより好ましい。
【００４１】
本発明の硬化性組成物（Ｉ）には、塗工性向上（低粘度化）、反応性の向上、シール層の機械特性向上等を目的に、各種の反応性希釈剤を添加することができる。反応性希釈剤としては、ラジカル反応性のビニルモノマーが好ましく、ラジカル反応性の点で（メタ）アクリル系モノマーが好ましい。（メタ）アクリル系モノマーは、（メタ）アクリロイル基を有するモノマーであれば特に限定されず、また単官能、多官能どちらでも良い。例を挙げるとすれば、（メタ）アクリル酸エステルモノマー、（メタ）アクリロニトリル、（メタ）アクリル酸、（メタ）アクリルアミドなどがある。
【００４２】
（メタ）アクリル系モノマーの混合量は、特に制限されないが、（Ａ）成分としてビニル系重合体もしくはオリゴマーを含む場合には、（Ａ）成分中の重合体もしくはオリゴマー１００重量部に対し、５重量部から５０重量部が好ましく、１０重量部から４０重量部がより好ましい。（メタ）アクリル系モノマーの添加量が５重量部を下回ると、組成物の粘度が高く作業性が悪くなる可能性があり、また、混合量が５０重量部を上回ると重合体本来の特性が悪化する可能性がある。なお、（メタ）アクリル酸エステルモノマーの混合物が使用される場合には、混合物の合計量が上記範囲内にあることが好ましい。
【００４３】
＜（Ｃ）成分＞
本発明の硬化性組成物（Ｉ）に含まれる光重合開始剤（Ｃ）としては特に限定されないが、例えば、アセトフェノン、プロピオフェノン、ベンゾフェノン、キサントール、フルオレイン、ベンズアルデヒド、アンスラキノン、トリフェニルアミン、カルバゾール、３−メチルアセトフェノン、４−メチルアセトフェノン、３−ペンチルアセトフェノン、２，２−ジエトキシアセトフェノン、４−メトキシアセトフェン、３−ブロモアセトフェノン、４−アリルアセトフェノン、ｐ−ジアセチルベンゼン、３−メトキシベンゾフェノン、４−メチルベンゾフェノン、４−クロロベンゾフェノン、４，４’−ジメトキシベンゾフェノン、４−クロロ−４’−ベンジルベンゾフェノン、３−クロロキサントン、３，９−ジクロロキサントン、３−クロロ−８−ノニルキサントン、ベンゾイル、ベンゾインメチルエーテル、ベンゾインブチルエーテル、ビス（４−ジメチルアミノフェニル）ケトン、ベンジルメトキシケタール、２−クロロチオキサントーン、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１などが挙げられる。これらの中でも、タック改善性があるという点で、フェニルケトン系化合物が好ましい。
【００４４】
また、ＵＶ照射時の深部硬化性に優れるアシルホスフィンオキサイド系光重合開始剤も配合することができる。アシルホスフィンオキサイド系重合開始剤としては、２，４，６−トリメチルベンゾイル−ジフェニル−ホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイド、ビス（２，６−ジメチルベンゾイル）−フェニルホスフィンオキサイド、ビス（２，４，６−トリメチルベンゾイル）−イソブチルホスフィンオキサイド、ビス（２，６−ジメトキシベンゾイル）−イソブチルホスフィンオキサイド、ビス（２，６−ジメトキシベンゾイル）−フェニルホスフィンオキサイドなどが挙げられ、好ましくは、２，４，６−トリメチルベンゾイル−ジフェニル−ホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイドである。上記の光ラジカル開始剤は、単独で用いてもよく２種以上を混合して用いても良い。
【００４５】
本発明の硬化性組成物では、上記アシルホスフィンオキサイドおよびフェニルケトン系化合物を併用することもできる。
【００４６】
光重合開始剤（Ｃ）の添加量は、硬化性組成物（Ｉ）中の（Ａ）成分１００重量部に対して０．０２５重量部〜２重量部であることが好ましく、０．０５重量部〜１重量部であることがより好ましい。０．０２５重量部より少ないと、硬化性組成物（Ｉ）が十分な硬化性を得られない。２重量部より多いと硬化物の物性に影響を与えることがある。
【００４７】
＜（Ｄ）成分＞
本発明の硬化性組成物に含まれる有機過酸化物（Ｄ）は、二液接触によるレドックス反応におけるラジカル重合開始剤として添加されるものである。
【００４８】
有機過酸化物（Ｄ）としては、例えば、ハイドロパーオキサイド、ジアルキルパーオキサイド、パーオキシカーボネート、パーオキシカルボン酸、およびそのエステル、ジアシルパーオキサイドなどが挙げられる。これらの中でも、硬化性組成物の貯蔵安定性および安全性の点でハイドロパーオキサイドであることが好ましい。ハイドロパーオキサイドとしては、クメンハイドロパーオキサイド、ｔ−ブチルハイドロパーオキサイドが挙げられる。これら過酸化物がトルエン、キシレン、水などの溶剤を含んでいても構わない。
【００４９】
有機過酸化物（Ｄ）の添加量は、硬化性組成物（Ｉ）中の（Ａ）成分１００重量部に対して０．２重量部〜２重量部であることが好ましく、０．４重量部〜１．５重量部であることがより好ましい。０．２重量部より少ないと、二液接触時の硬化にかかる時間が長く、２重量部より多くても添加部数に対する硬化速度上昇が見られず、硬化性組成物の貯蔵安定性が悪化する。
【００５０】
＜＜硬化性組成物（ＩＩ）＞＞  
＜（Ｂ）成分＞
硬化性組成物（ＩＩ）には加水分解性シリル基を１個以上有する化合物（Ｂ）を含む。
（Ｂ）成分としては、低分子量化合物、オリゴマー、重合体の何れを含んでいても構わないが、重合体もしくはオリゴマーを含むことが好ましく、中でもビニル系重合体を含むことがより好ましい。ここで述べるオリゴマーとは、有機化合物の繰り返し単位を伴う構造で、２〜１００の繰り返し単位からなる化合物を指し、重合体とは、重合体主鎖に化合物の繰り返し単位を伴う構造で、１００以上の繰り返し単位からなる化合物を指す。重合体の主鎖は特に限定されないが、ビニル系重合体が好ましい。前記のビニル系重合体以外の重合体としては、例えばポリカーボネート、ポリエステル、ポリアミド、ポリオキシアルキレン、ポリシロキサンなどが挙げられる。
【００５１】
上記ビニル系重合体としては、炭化水素系重合体である、ポリイソブチレン、水素添加ポリイソプレン、水素添加ポリブタジエン、並びに、（メタ）アクリル系モノマー、アクリロニトリル系モノマー、芳香族ビニル系モノマー、フッ素含有ビニル系モノマー及びケイ素含有ビニル系モノマーからなる群から選ばれるモノマーを主として重合して製造される重合体が好ましい。ここで「主として」とは、ビニル系重合体を構成するモノマー単位のうち、５０モル％以上が上記モノマーであることを意味し、好ましくは７０モル％以上である。さらに、ビニル系重合体としては、ポリイソブチレン、（メタ）アクリル系モノマーを主として重合して製造された（メタ）アクリル系重合体が好ましく、（メタ）アクリル系重合体がより好ましい。（メタ）アクリル系重合体としては、アクリル系重合体が好ましく、アクリル酸エステル系モノマーを主として重合して製造されるアクリル酸エステル系重合体がより好ましい。
【００５２】
（メタ）アクリル系モノマーとしては、（メタ）アクリル酸；（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ペンチル、（メタ）アクリル酸ｎ−ヘキシル、（メタ）アクリル酸シクロヘキシル、（メタ）アクリル酸ｎ−ヘプチル、（メタ）アクリル酸ｎ−オクチル、（メタ）アクリル酸２−エチルヘキシル、（メタ）アクリル酸ノニル、（メタ）アクリル酸デシル、（メタ）アクリル酸ドデシル、（メタ）アクリル酸フェニル、（メタ）アクリル酸トルイル、（メタ）アクリル酸ベンジル、（メタ）アクリル酸−２−メトキシエチル、（メタ）アクリル酸３−メトキシブチル、（メタ）アクリル酸２−ヒドロキシエチル、（メタ）アクリル酸２−ヒドロキシプロピル、（メタ）アクリル酸ステアリル、（メタ）アクリル酸グリシジル、（メタ）アクリル酸２−アミノエチル、γ−（メタクリロイルオキシ）プロピルトリメトキシシラン、（メタ）アクリル酸のエチレンオキサイド付加物、（メタ）アクリル酸トリフルオロメチルメチル、（メタ）アクリル酸２−トリフルオロメチルエチル、（メタ）アクリル酸２−パーフルオロエチルエチル、（メタ）アクリル酸２−パーフルオロエチル−２−パーフルオロブチルエチル、（メタ）アクリル酸２−パーフルオロエチル、（メタ）アクリル酸パーフルオロメチル、（メタ）アクリル酸ジパーフルオロメチルメチル、（メタ）アクリル酸２−パーフルオロメチル−２−パーフルオロエチルエチル、（メタ）アクリル酸２−パーフルオロヘキシルエチル、（メタ）アクリル酸２−パーフルオロデシルエチル、（メタ）アクリル酸２−パーフルオロヘキサデシルエチルなどの（メタ）アクリル酸エステル系モノマー；などが挙げられる。
【００５３】
アクリロニトリル系モノマーとしては、アクリロニトリル、メタクリロニトリルなどが挙げられる。
【００５４】
芳香族ビニル系モノマーとしては、スチレン、ビニルトルエン、α−メチルスチレン、クロルスチレン、スチレンスルホン酸およびその塩などが挙げられる。
【００５５】
フッ素含有ビニル系モノマーとしては、パーフルオロエチレン、パーフルオロプロピレン、フッ化ビニリデンなどが挙げられる。
【００５６】
ケイ素含有ビニル系モノマーとしては、ビニルトリメトキシシラン、ビニルトリエトキシシランなどが挙げられる。
【００５７】
その他のビニル系重合体を構成するモノマーとしては、無水マレイン酸、マレイン酸、マレイン酸のモノアルキルエステルおよびジアルキルエステル；フマル酸、フマル酸のモノアルキルエステルおよびジアルキルエステル；マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどのマレイミド系モノマー；アクリルアミド、メタクリルアミドなどのアミド基含有ビニル系モノマー；酢酸ビニル、プロピオン酸ビニル、ピバリン酸ビニル、安息香酸ビニル、桂皮酸ビニルなどのビニルエステル類；エチレン、プロピレンなどのアルケン類；ブタジエン、イソプレンなどの共役ジエン類；塩化ビニル、塩化ビニリデン、塩化アリル、アリルアルコールなどがあげられる。
【００５８】
（Ａ）成分がオリゴマーもしくは重合体の場合、分子量分布（ゲルパーミエーションクロマトグラフィー（ＧＰＣ）で測定した重量平均分子量（Ｍｗ）と数平均分子量（Ｍｎ）の比）には、特に限定はないが、好ましくは１．８未満、より好ましくは１．７以下、さらに好ましくは１．６以下、特に好ましくは１．５以下、特別に好ましくは１．４以下、最も好ましくは１．３以下である。
【００５９】
なお、本発明におけるＧＰＣ測定の際には、通常は、クロロホルムまたはテトラヒドロフランを移動相として、ポリスチレンゲルカラムを使用し、分子量の値はポリスチレン換算値で求めている。
【００６０】
（Ｂ）成分がオリゴマーもしくは重合体の場合、数平均分子量の下限は、好ましくは５００、より好ましくは３，０００であり、上限は、好ましくは１００，０００、より好ましくは４０，０００である。分子量が５００未満であると、オリゴマーもしくは重合体の本来の特性が発現されにくくなる傾向があり、１００，０００をこえると、ハンドリングが困難になりやすい傾向がある。
【００６１】
（Ｂ）成分には加水分解性のシリル基を含む。加水分解性のシリル基とは、シロキサン結合を形成することによって架橋しうるケイ素含有官能基のことであれば、特に限定されないが、一般式（２）で表される基が好ましい。
−［Ｓｉ（Ｒ３）２−ｂ（Ｙ）ｂＯ］ｍ−Ｓｉ（Ｒ４）３−ａ（Ｙ）ａ（２）
（式中、Ｒ３およびＲ４は、同一若しくは異なって、炭素数１〜２０のアルキル基、炭素数６〜２０のアリール基、炭素数７〜２０のアラルキル基、または（Ｒ′）３ＳｉＯ−で表されるトリオルガノシロキシ基を示す（式中、Ｒ′は炭素数１〜２０の１価の炭化水素基を示す。複数のＲ′は同一であってもよく又は異なっていてもよい）。Ｒ３またはＲ４がそれぞれ２個以上存在するとき、それらは同一であってもよく、異なっていてもよい。Ｙは水酸基または加水分解性基を示す。Ｙが２個以上存在するとき、それらは同一であってもよく、異なっていてもよい。ａは０、１、２または３を示す。ｂは０、１、または２を示す。ｍは０〜１９の整数を示す。ただし、ａ＋ｍｂ≧１であることを満足する。）
【００６２】
Ｙの加水分解性基としては、たとえば、水素原子、アルコキシ基、アシルオキシ基、ケトキシメート基、アミノ基、アミド基、アミノオキシ基、メルカプト基、アルケニルオキシ基などの一般に使用されている基があげられる。これらのうちでは、アルコキシ基、アミド基、アミノオキシ基が好ましいが、加水分解性が穏やかで取り扱い易いという点から、アルコキシ基がとくに好ましい。
【００６３】
一般式（２）で表わされる置換基の数は、特に限定されないが、（Ｂ）成分がオリゴマーもしくは重合体の場合、化合物（Ｂ）同士が架橋するという点から、１分子あたり平均１個未満であると硬化性が低くなる傾向があるため、平均１個以上が好ましい。ただし、１分子あたり平均１個以上の一般式（２）で表わされる置換基を有する化合物（Ｂ）に対して、硬化物の硬度、柔軟性を調整するために、１分子あたり平均１個未満の一般式（２）で表わされる置換基を有する有機重合体を添加してもよい。また、一般式（２）で表わされる置換基は分子の側鎖、および／または、末端のいずれに存在していてもかまわないが、架橋点間分子量を均一かつ大きく（好ましくは５００〜１０００００）にすることで良好なゴム弾性が得られるという観点から、分子の末端に存在することが好ましく、分子の末端のみに存在することがより好ましい。
【００６４】
低分子量化合物としては、加水分解性シリル基を有するものであればいずれでも構わないが、上記一般式（２）で表される置換基を１個以上有することが好ましい。
【００６５】
＜（Ｅ）成分＞
本発明で使用される加水分解性シリル基を一個以上有する化合物（Ｂ）は、従来公知の各種縮合触媒（硬化触媒、「硬化剤」と言うこともある）の存在下、あるいは非存在下にシロキサン結合を形成することにより架橋、硬化する。硬化物の性状としては、重合体の分子量と主鎖骨格に応じて、ゴム状のものから樹脂状のものまで幅広く作製することができる。本発明においては、（Ｂ）成分を含む硬化性組成物（ＩＩ）を（Ｅ）成分の存在下、空気中の湿気により反応・架橋させることで、透光性保護カバーボード／画像表示モジュールを貼り合わせる際、および貼り合わせ後に硬化性組成物（ＩＩ）が流動して、硬化促進剤由来の着色が視認部に染み出るのを抑制する。
【００６６】
本発明の硬化性組成物（ＩＩ）には、加水分解性シリル基を縮合させる触媒（Ｅ）を含有する。
【００６７】
このような縮合触媒としては、例えば、ジブチル錫ジラウレート、ジブチル錫ジアセテート、ジブチル錫ジエチルヘキサノエート、ジブチル錫ジオクテート、ジブチル錫ジメチルマレート、ジブチル錫ジエチルマレート、ジブチル錫ジブチルマレート、ジブチル錫ジイソオクチルマレート、ジブチル錫ジトリデシルマレート、ジブチル錫ジベンジルマレート、ジブチル錫マレエート、ジオクチル錫ジアセテート、ジオクチル錫ジステアレート、ジオクチル錫ジラウレート、ジオクチル錫ジエチルマレート、ジオクチル錫ジイソオクチルマレート等のジアルキル錫ジカルボキシレート類、例えば、ジブチル錫ジメトキシド、ジブチル錫ジフェノキシド等のジアルキル錫アルコキサイド類、例えば、ジブチル錫ジアセチルアセトナート、ジブチル錫ジエチルアセトアセテートなどのジアルキル錫の分子内配位性誘導体類、例えば、ジブチル錫オキサイドやジオクチル錫オキサイド等のジアルキル錫オキサイドと例えば、ジオクチルフタレート、ジイソデシルフタレート、メチルマレエート等のエステル化合物との反応物、ジアルキル錫オキサイド、カルボン酸およびアルコール化合物を反応させて得られる錫化合物、例えば、ジブチル錫ビストリエトキシシリケート、ジオクチル錫ビストリエトキシシリケート等のジアルキル錫オキサイドとシリケート化合物との反応物、およびこれらジアルキル錫化合物のオキシ誘導体（スタノキサン化合物）等の４価の錫化合物類；例えば、オクチル酸錫、ナフテン酸錫、ステアリン酸錫、フェルザチック酸錫等の２価の錫化合物類、あるいはこれらと後述のラウリルアミン等のアミン系化合物との反応物および混合物；例えば、モノブチル錫トリスオクトエートやモノブチル錫トリイソプロポキシド等のモノブチル錫化合物やモノオクチル錫化合物等のモノアルキル錫類；例えば、テトラブチルチタネート、テトラプロピルチタネート、テトラ（２−エチルヘキシル）チタネート、イソプロポキシチタンビス（エチルアセトアセテート）等のチタン酸エステル類；アルミニウムトリスアセチルアセトナート、アルミニウムトリスエチルアセトアセテート、ジ−イソプロポキシアルミニウムエチルアセトアセテート等の有機アルミニウム化合物類；カルボン酸ビスマス、カルボン酸鉄、カルボン酸チタニウム、カルボン酸鉛、カルボン酸バナジウム、カルボン酸ジルコニウム、カルボン酸カルシウム、カルボン酸カリウム、カルボン酸バリウム、カルボン酸マンガン、カルボン酸セリウム、カルボン酸ニッケル、カルボン酸コバルト、カルボン酸亜鉛、カルボン酸アルミニウム等のカルボン酸（２−エチルヘキサン酸、ネオデカン酸、バーサチック酸、オレイン酸、ナフテン酸等）金属塩、あるいはこれらと後述のラウリルアミン等のアミン系化合物との反応物および混合物；ジルコニウムテトラアセチルアセトナート、ジルコニウムトリブトキシアセチルアセトナート、ジブトキシジルコニウムジアセチルアセトナート、ジルコニウムアセチルアセトナートビス（エチルアセトアセテート、チタンテトラアセチルアセトナート等のキレート化合物類；メチルアミン、エチルアミン、プロピルアミン、イソプロピルアミン、ブチルアミン、アミルアミン、ヘキシルアミン、オクチルアミン、２−エチルヘキシルアミン、ノニルアミン、デシルアミン、ラウリルアミン、ペンタデシルアミン、セチルアミン、ステアリルアミン、シクロヘキシルアミン等の脂肪族第一アミン類；ジメチルアミン、ジエチルアミン、ジプロピルアミン、ジイソプロピルアミン、ジブチルアミン、ジアミルアミン、ジオクチルアミン、ジ（２−エチルヘキシル）アミン、ジデシルアミン、ジラウリルアミン、ジセチルアミン、ジステアリルアミン、メチルステアリルアミン、エチルステアリルアミン、ブチルステアリルアミン等の脂肪族第二アミン類；トリアミルアミン、トリヘキシルアミン、トリオクチルアミン等の脂肪族第三アミン類；トリアリルアミン、オレイルアミン、などの脂肪族不飽和アミン類；ラウリルアニリン、ステアリルアニリン、トリフェニルアミン等の芳香族アミン類；および、その他のアミン類として、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、エチレンジアミン、ヘキサメチレンジアミン、トリエチレンジアミン、グアニジン、ジフェニルグアニジン、２，４，６−トリス（ジメチルアミノメチル）フェノール、モルホリン、Ｎ−メチルモルホリン、２−エチル−４−メチルイミダゾール、１，８−ジアザビシクロ［５，４，０］ウンデカ−７−エン（ＤＢＵ）等のアミン系化合物、あるいはこれらのアミン系化合物のカルボン酸等との塩；ラウリルアミンとオクチル酸錫の反応物あるいは混合物のようなアミン系化合物と有機錫化合物との反応物および混合物；過剰のポリアミンと多塩基酸とから得られる低分子量ポリアミド樹脂；過剰のポリアミンとエポキシ化合物との反応生成物；γ−アミノプロピルトリメトキシシラン、γ−アミノプロピルトリエトキシシラン、γ−アミノプロピルトリイソプロポキシシラン、γ−アミノプロピルメチルジメトキシシラン、γ−アミノプロピルメチルジエトキシシラン、Ｎ−（β−アミノエチル）アミノプロピルトリメトキシシラン、Ｎ−（β−アミノエチル）アミノプロピルメチルジメトキシシラン、Ｎ−（β−アミノエチル）アミノプロピルトリエトキシシラン、Ｎ−（β−アミノエチル）アミノプロピルメチルジエトキシシラン、Ｎ−（β−アミノエチル）アミノプロピルトリイソプロポキシシラン、γ−ウレイドプロピルトリメトキシシラン、Ｎ−フェニル−γ−アミノプロピルトリメトキシシラン、Ｎ−ベンジル−γ−アミノプロピルトリメトキシシラン、Ｎ−ビニルベンジル−γ−アミノプロピルトリエトキシシラン等を挙げることができる。また、これらを変性した誘導体である、アミノ変性シリルポリマー、シリル化アミノポリマー、不飽和アミノシラン錯体、フェニルアミノ長鎖アルキルシラン、アミノシリル化シリコーン等のアミノ基を有するシランカップリング剤；等のシラノール縮合触媒、さらにはフェルザチック酸等の脂肪酸や有機酸性リン酸エステル化合物等他の酸性触媒、塩基性触媒等の公知のシラノール縮合触媒等が例示できる。
【００６８】
酸性触媒の有機酸性リン酸エステル化合物としては、（ＣＨ３Ｏ）２−Ｐ（＝Ｏ）（−ＯＨ）、（ＣＨ３Ｏ）−Ｐ（＝Ｏ）（−ＯＨ）２、（Ｃ２Ｈ５Ｏ）２−Ｐ（＝Ｏ）（−ＯＨ）、（Ｃ２Ｈ５Ｏ）−Ｐ（＝Ｏ）（−ＯＨ）２、（Ｃ３Ｈ７Ｏ）２−Ｐ（＝Ｏ）（−ＯＨ）、（Ｃ３Ｈ７Ｏ）−Ｐ（＝Ｏ）（−ＯＨ）２、（Ｃ４Ｈ９Ｏ）２−Ｐ（＝Ｏ）（−ＯＨ）、（Ｃ４Ｈ９Ｏ）−Ｐ（＝Ｏ）（−ＯＨ）２、（Ｃ８Ｈ１７Ｏ）２−Ｐ（＝Ｏ）（−ＯＨ）、（Ｃ８Ｈ１７Ｏ）−Ｐ（＝Ｏ）（−ＯＨ）２、（Ｃ１０Ｈ２１Ｏ）２−Ｐ（＝Ｏ）（−ＯＨ）、（Ｃ１０Ｈ２１Ｏ）−Ｐ（＝Ｏ）（−ＯＨ）２、（Ｃ１３Ｈ２７Ｏ）２−Ｐ（＝Ｏ）（−ＯＨ）、（Ｃ１３Ｈ２７Ｏ）−Ｐ（＝Ｏ）（−ＯＨ）２、（Ｃ１６Ｈ３３Ｏ）２−Ｐ（＝Ｏ）（−ＯＨ）、（Ｃ１６Ｈ３３Ｏ）−Ｐ（＝Ｏ）（−ＯＨ）２、（ＨＯ−Ｃ６Ｈ１２Ｏ）２−Ｐ（＝Ｏ）（−ＯＨ）、（ＨＯ−Ｃ６Ｈ１２Ｏ）−Ｐ（＝Ｏ）（−ＯＨ）２、（ＨＯ−Ｃ８Ｈ１６Ｏ）−Ｐ（＝Ｏ）（−ＯＨ）、（ＨＯ−Ｃ８Ｈ１６Ｏ）−Ｐ（＝Ｏ）（−ＯＨ）２、［（ＣＨ２ＯＨ）（ＣＨＯＨ）Ｏ］２−Ｐ（＝Ｏ）（−ＯＨ）、［（ＣＨ２ＯＨ）（ＣＨＯＨ）Ｏ］−Ｐ（＝Ｏ）（−ＯＨ）２、［（ＣＨ２ＯＨ）（ＣＨＯＨ）Ｃ２Ｈ４Ｏ］２−Ｐ（＝Ｏ）（−ＯＨ）、［（ＣＨ２ＯＨ）（ＣＨＯＨ）Ｃ２Ｈ４Ｏ］−Ｐ（＝Ｏ）（−ＯＨ）２などがあげられるが、例示物質に限定されるものではない。
【００６９】
これら有機酸類とアミンの併用系は、触媒活性が高くなるため、使用量を減少できる観点でより好ましい。有機酸とアミン併用系の中では、酸性リン酸エステルとアミン、有機カルボン酸とアミン、特に有機酸性リン酸エステルとアミン、脂肪族カルボン酸とアミンの併用系は、触媒活性がより高く、速硬化性の観点で好ましい。詳細は以下に示す。
【００７０】
これらの触媒は、単独で使用してもよく、２種以上併用してもよい。
【００７１】
触媒（Ｅ）の添加量は、（Ｂ）成分１００重量部に対して０．０１重量部〜５重量部であることが好ましく、０．１重量部〜３重量部であることがより好ましい。０．０１重量部より少ないと、硬化性組成物（ＩＩ）の湿気硬化にかかる時間が長く、５重量部より多いと硬化性組成物（ＩＩ）の貯蔵安定性が悪化する。
【００７２】
（アミン化合物）
本発明の硬化性組成物においては、縮合触媒の活性をより高めるためにアミン化合物を加えても構わない。
【００７３】
アミン化合物としては、メチルアミン、エチルアミン、プロピルアミン、イソプロピルアミン、ブチルアミン、アミルアミン、ヘキシルアミン、オクチルアミン、２−エチルヘキシルアミン、ノニルアミン、デシルアミン、ラウリルアミン、ペンタデシルアミン、セチルアミン、ステアリルアミン、シクロヘキシルアミン等の脂肪族第一アミン類；ジメチルアミン、ジエチルアミン、ジプロピルアミン、ジイソプロピルアミン、ジブチルアミン、ジアミルアミン、ジオクチルアミン、ジ（２−エチルヘキシル）アミン、ジデシルアミン、ジラウリルアミン、ジセチルアミン、ジステアリルアミン、メチルステアリルアミン、エチルステアリルアミン、ブチルステアリルアミン等の脂肪族第二アミン類；トリアミルアミン、トリヘキシルアミン、トリオクチルアミン等の脂肪族第三アミン類；トリアリルアミン、オレイルアミン、などの脂肪族不飽和アミン類；ラウリルアニリン、ステアリルアニリン、トリフェニルアミン等の芳香族アミン類；および、その他のアミン類として、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、エチレンジアミン、ヘキサメチレンジアミン、トリエチレンジアミン、グアニジン、ジフェニルグアニジン、２，４，６−トリス（ジメチルアミノメチル）フェノール、モルホリン、Ｎ−メチルモルホリン、２−エチル−４−メチルイミダゾール、１，８−ジアザビシクロ（５，４，０）ウンデセン−７（ＤＢＵ）等のアミン系化合物、ポリアミン化合物、γ−アミノプロピルトリメトキシシラン、γ−アミノプロピルトリエトキシシラン、γ−アミノプロピルトリイソプロポキシシラン、γ−アミノプロピルメチルジメトキシシラン、γ−アミノプロピルメチルジエトキシシラン、Ｎ−（β−アミノエチル）アミノプロピルトリメトキシシラン、Ｎ−（β−アミノエチル）アミノプロピルメチルジメトキシシラン、Ｎ−（β−アミノエチル）アミノプロピルトリエトキシシラン、Ｎ−（β−アミノエチル）アミノプロピルメチルジエトキシシラン、Ｎ−（β−アミノエチル）アミノプロピルトリイソプロポキシシラン、γ−ウレイドプロピルトリメトキシシラン、Ｎ−フェニル−γ−アミノプロピルトリメトキシシラン、Ｎ−ベンジル−γ−アミノプロピルトリメトキシシラン、Ｎ−ビニルベンジル−γ−アミノプロピルトリエトキシシラン等を挙げることができる。また、これらを変性した誘導体である、アミノ変性シリルポリマー、シリル化アミノポリマー、不飽和アミノシラン錯体、フェニルアミノ長鎖アルキルシラン、アミノシリル化シリコーン等のアミノ基を有するシランカップリング剤等のアミノ基を有するアミノシラン系化合物；等が挙げられるが、例示物質に限定されるものではない。
【００７４】
また、アミノシラン系化合物の中では、メトキシ基、エトキシ基等が加水分解速度の点から好ましい。加水分解性基の個数は、２個以上、特に３個以上が好ましい。
【００７５】
これらのアミン化合物は、１種類のみで使用しても良いし、２種類以上混合使用しても良い。
【００７６】
これらのアミン化合物を添加する場合の配合量は、加水分解性シリル基を少なくとも一個有する化合物（Ｂ）１００重量部に対して０．０１〜５０重量部程度が好ましく、更に０．１〜２０重量部がより好ましい。アミン化合物の配合量が少なすぎると硬化速度が遅くなる場合があり、また硬化反応が充分に進行し難くなる場合がある。一方、アミン化合物の配合量が多すぎると、硬化性組成物（ＩＩ）の貯蔵安定性を悪化させる場合がある。
【００７７】
このアミン化合物を添加する場合、事前に硬化触媒と混合、反応させても構わないし、後から混合しても構わない。事前に混合、反応させておくと、触媒活性がより高くなり、速硬化性を実現できる場合がある。
【００７８】
また、本発明の硬化性組成物においては、縮合触媒の活性をより高めるために、アミン系化合物と同様に、上記のアミノ基を有するシランカップリング剤を助触媒として使用することも可能である。このアミノ基含有シランカップリング剤は、加水分解性基が結合したケイ素原子を含む基（以下加水分解性シリル基という）及びアミノ基を有する化合物であり、この加水分解性基として既に例示した基を挙げることができるが、メトキシ基、エトキシ基等が加水分解速度の点から好ましい。加水分解性基の個数は、２個以上、特に３個以上が好ましい。
【００７９】
更に、アミノ基やシラノール基をもたないケイ素化合物を助触媒として添加しても構わない。これらのケイ素化合物としては、限定はされないが、フェニルトリメトキシシラン、フェニルメチルジメトキシシラン、フェニルジメチルメトキシシラン、ジフェニルジメトキシシラン、ジフェニルジエトキシシラン、トリフェニルメトキシシラン等が好ましい。特に、ジフェニルジメトキシシランやジフェニルジエトキシシランは、低コストであり、入手が容易であるために最も好ましい。
【００８０】
このケイ素化合物の配合量は、加水分解性シリル基を少なくとも一個有する化合物（Ｂ）１００部に対して０．０１〜２０部程度が好ましく、０．１〜１０部が更に好ましい。ケイ素化合物の配合量がこの範囲を下回ると硬化反応を加速する効果が小さくなる場合がある。一方、ケイ素化合物の配合量がこの範囲を上回ると、硬化物の硬度や引張強度が低下することがある。
【００８１】
なお、硬化触媒・硬化剤の種類や添加量は目的や用途に応じて本発明の硬化性や機械物性等を制御することが可能である。また、架橋性シリル基を有する重合体のシリル基の反応性によっても硬化触媒・硬化剤の種類や添加量を変えることが可能であり、反応性が高い場合は０．０１〜１部の少量の範囲で充分硬化させることが可能である。
【００８２】
硬化触媒・硬化剤の種類や添加量は、例えば、本発明の加水分解性シリル基を少なくとも一個有する化合物（Ｂ）の加水分解性シリル基、一般式（２）中のＹの種類とａの数によって選択することが可能であり、目的や用途に応じて本発明の硬化性や機械物性等を制御することが可能である。Ｙがアルコキシ基である場合、炭素数の少ない方が反応性が高く、またａが多い方が反応性が高いため少量で充分硬化させることが可能である。
【００８３】
＜（Ｆ）成分＞
本発明の硬化性組成物（ＩＩ）には、第４周期遷移金属元素化合物（Ｆ）を含む。第４周期遷移金属元素化合物は二液接触によるレドックス反応の硬化促進剤として添加されるものである。（Ｆ）成分としては、バナジウム、チタン、クロム、マンガン、鉄、コバルト、ニッケル、銅の有機酸塩もしくは金属キレート化合物から少なくとも一種選択されることが、硬化性組成物（ＩＩ）中における（Ｆ）成分の相溶性の点で好ましく、中でも遷移金属種がバナジウム、コバルト、銅のいずれかであることが反応性の点でより好ましく、バナジウムであることが反応性の点でさらに好ましい。
【００８４】
バナジウムの有機酸塩としては、バナジウム（ＩＩＩ）アセテート、バナジウム（ＩＩＩ）オクタネート、バナジウム（ＩＩＩ）ナフテネート、バナジウム（ＩＩＩ）ステアレート、バナジル（ＩＶ）アセテート、バナジル（ＩＶ）オクタネート、バナジル（ＩＶ）ナフテネート、バナジル（ＩＶ）ステアレートなどが挙げられる。バナジウムの金属キレート化合物としては、バナジウム（ＩＩＩ）アセチルアセトネート、バナジウム（ＩＩＩ）ベンゾイルアセトネート、バナジル（ＩＶ）アセチルアセトネート、バナジル（ＩＶ）ベンゾイルアセトネート、バナジル（ＩＶ）ポルフィリンなどが挙げられる。これらの中でもバナジウム（ＩＩＩ）アセチルアセトネートおよびバナジル（ＩＶ）アセチルアセトネートが入手性、取扱の容易さの点で好ましく、バナジウム（ＩＩＩ）アセチルアセトネートが相溶性の点でより好ましい。
【００８５】
第４周期遷移金属化合物（Ｆ）の添加量は、（Ｂ）成分１００重量部に対して０．５重量部〜２重量部であることが好ましく、１重量部〜１．５重量部であることがより好ましい。０．５重量部より少ないと、二液接触時の硬化性組成物（Ｉ）の硬化にかかる時間が長く、２重量部より多くても添加部数に対する硬化速度上昇が見られず、硬化性組成物（ＩＩ）との相溶性、および硬化性組成物の貯蔵安定性が悪化する。
【００８６】
＜（Ｇ）成分＞
本発明の硬化性組成物（ＩＩ）には、還元剤（Ｇ）を含む。還元剤（Ｇ）は二液接触によるレドックス反応の硬化促進剤として添加されるものである。（Ｇ）成分としては、第３級アミン、オルトベンゾイックスルフィミド、メルカプタン、チオ尿素化合物、およびこれらの塩から少なくとも一種選択されることが好ましい。
【００８７】
第３級アミンとしては、トリエチルアミン、ジイソプロピルエチルアミン、トリ（ｎ−プロピル）アミン、トリ（ｎ−ブチル）アミン、トリアミルアミンなどの第３級アルキルアミン、Ｎ，Ｎ−ジメチルアニリン、Ｎ，Ｎ−ジメチル−ｐ−トルイジンなどの第３級芳香族アミンが挙げられる。
【００８８】
メルカプタンとしては、１−ドデカンチオール、テトラエチレングリコール（ビス）（３-メルカプトプロピオネート）、トリメチロールプロパン（トリス）（２−メルカプトプロピオネート）、トリス−（3-メルカプトプロピオニルオキシ)−エチル）−イソシアヌレート、ペンタエリスリトール（テトラキス）（２−メルカプトプロピオネート）、ビス（ペンタエリスリトール）（ヘキサキス）（２−メルカプトプロピオネート）などが挙げられる。
【００８９】
チオ尿素化合物としては、アセチルチオ尿素、ベンゾイルチオ尿素、エチレンチオ尿素、Ｎ，Ｎ’−ジブチルチオ尿素、Ｎ，Ｎ’−ジオクチルチオ尿素などが挙げられる。
【００９０】
これらの中でも、チオ尿素化合物が反応性の高さおよび臭気の少なさの点で好ましく、Ｎ，Ｎ’−ジブチルチオ尿素が入手性、相溶性の点でより好ましい。
【００９１】
還元剤（Ｇ）の添加量は、添加する還元剤の種類にもよるが、０．１〜１５重量部が好ましい。第３級アミンもしくはメルカプタンの場合、（Ｂ）成分１００重量部に対して０．５重量部〜１５重量部であることが好ましく、１重量部〜１０重量部であることがより好ましい。０．５重量部より少ないと、二液接触時の硬化性組成物（Ｉ）の硬化にかかる時間が長く、１５重量部より多いと臭気の点で好ましくないうえ、硬化性組成物（ＩＩ）の貯蔵安定性が悪化する場合がある。オルトベンゾイックスルフィミドもしくはチオ尿素化合物の場合、（Ｂ）成分１００重量部に対して０．１重量部〜１．５重量部であることが好ましく、０．２重量部〜１重量部であることがより好ましい。０．１重量部より少ないと、二液接触時の硬化性組成物（Ｉ）の硬化にかかる時間が長く、１．５重量部より多くても添加部数に応じた硬化速度向上が見られないうえ、硬化性組成物の貯蔵安定性が悪化する場合がある。また前記（Ｅ）成分として第３級アミンを用いる場合は、第３級アミンの合計量が上記範囲内にあることが好ましい。
【００９２】
＜＜硬化性組成物（Ｉ）および（ＩＩ）に共通するその他の添加剤＞＞
本発明の硬化性組成物（Ｉ）には、目的とする物性に応じて、前記（Ｂ）成分および（Ｅ）成分を含有することができる。硬化性組成物（Ｉ）に（Ｂ）成分を添加する場合は、硬化性組成物（Ｉ）中の（Ａ）成分１００重量部に対し、１〜５０重量部の範囲内であることが好ましく、５〜３０重量部の範囲内であることがより好ましい。また（Ｅ）成分を添加する場合は、添加する（Ｂ）成分１００重量部に対し、０．０１〜５０重量部程度が好ましく、０．１〜２０重量部がより好ましい。
【００９３】
これらの成分の添加により、硬化性組成物（Ｉ）と（ＩＩ）が接触した際に両者の間で共有結合による架橋構造が形成され、暗部における硬化性組成物（Ｉ）と（ＩＩ）の硬化物間の接着強度を向上できる。
【００９４】
本発明の硬化性組成物（ＩＩ）には、目的とする物性に応じて、前記（Ａ）成分および（Ｃ）成分を含有することができる。硬化性組成物（ＩＩ）に（Ａ）成分を添加する場合は、硬化性組成物（ＩＩ）中の（Ｂ）成分１００重量部に対し、１〜５０重量部の範囲であることが好ましく、５〜３０重量部の範囲内であることがより好ましい。また（Ｂ）成分を添加する場合は、添加する（Ａ）成分１００重量部に対し、０．０２５重量部〜２重量部であることが好ましく、０．０５重量部〜１重量部であることがより好ましい。
【００９５】
これらの成分の添加により、硬化性組成物（Ｉ）と（ＩＩ）が接触した際に両者の間で共有結合による架橋構造が形成され、暗部における硬化性組成物（Ｉ）と（ＩＩ）の硬化物間の接着強度を向上できる。
【００９６】
本発明の硬化性組成物（Ｉ）および（ＩＩ）には、本発明の効果を損なわない範囲で、ラジカル捕捉剤、可塑剤、シランカップリング剤、充填剤、改質剤、他の樹脂成分等のその他の成分を含有することができる。ここで言うラジカル捕捉剤とは、一般に、酸化防止剤、光安定剤と呼ばれるものなどを含む。酸化防止剤としては、特に限定されず、例えば、アスコルビン酸系、ヒンダードフェノール系、モノフェノール系、ビスフェノール系、ポリフェノール系の酸化防止剤があげられ、これらの中でも、ヒンダードフェノール系酸化防止剤が好ましい。同様に、チヌビン６２２ＬＤ，チヌビン１４４，ＣＨＩＭＡＳＳＯＲＢ９４４ＬＤ，ＣＨＩＭＡＳＳＯＲＢ１１９ＦＬ（以上、いずれもＢＡＳＦ株式会社製）；ＭＡＲＫ  ＬＡ−５７，ＭＡＲＫ  ＬＡ−６２，ＭＡＲＫ  ＬＡ−６７，ＭＡＲＫ  ＬＡ−６３，ＭＡＲＫ  ＬＡ−６８（以上、いずれもＡＤＥＫＡ（株）製）；サノールＬＳ−７７０，サノールＬＳ−７６５，サノールＬＳ−２９２，サノールＬＳ−２６２６，サノールＬＳ−１１１４，サノールＬＳ−７４４（以上、いずれも三共（株）製）に示されたヒンダードアミン系光安定剤を使用することもできる。酸化防止剤の具体例は、特開平４−２８３２５９号公報や特開平９−１９４７３１号公報にも記載されている。酸化防止剤の使用量は、（Ａ）成分１００重量部に対して、０．０５重量部から５重量部の範囲で使用するのが良く、さらに好ましくは、０．１重量部から２重量部である。使用量がこれよりも少ない場合は、十分な効果が得られない可能性が有り、使用量がこれよりも多い場合は、経済的に不利になるだけでなく、特に硬化性組成物（Ｉ）に添加する場合、二液接触における反応性が時間経過とともに悪化する。
【００９７】
光安定剤としては、ベンゾトリアゾール系、ヒンダードアミン系、ベンゾエート系化合物などがあげられ、これらの中でも、ヒンダードアミン系化合物が好ましい。光安定剤の使用量は、（Ａ）成分および／または（Ｂ）成分１００重量部に対して、０．１重量部から１０重量部の範囲で使用するのが好ましく、０．２重量部から５重量部がより好ましい。使用量がこれよりも少ない場合は、十分な効果が得られない可能性が有り、使用量がこれよりも多い場合は、経済的に不利になる可能性があるだけでなく、光ラジカル開始剤より発生したラジカルを酸化防止剤が補足し、硬化物の硬化不良が発生し、硬化物が良好な物性を発現しない可能性がある。光安定剤の具体例は特開平９−１９４７３１号公報にも示されている。
【００９８】
可塑剤としては、ジブチルフタレート、ジヘプチルフタレート、ジ（２−エチルヘキシル）フタレート、ブチルベンジルフタレートなどのフタル酸エステル類；ジオクチルアジペート、ジオクチルセバセート、ジイソノニル−（シクロヘキサン−１，２−ジカルボキシレート）などの非芳香族二塩基酸エステル類；ジエチレングリコールジベンゾエート、トリエチレングリコールジベンゾエートなどのポリアルキレングリコールのエステル類；トリクレジルホスフェート、トリブチルホスフェートなどのリン酸エステル類；塩化パラフィン類；アルキルジフェニル、部分水添ターフェニルなどの炭化水素系油などを単独、または２種以上混合して使用することができるが、必ずしも必要とするものではない。なお、これら可塑剤は、飽和炭化水素系重合体製造時に配合することも可能である。可塑剤の使用量は、（Ａ）成分および／または（Ｂ）成分１００重量部に対して、５重量部から２００重量部の範囲で使用するのが好ましく、１０重量部から１００重量部がより好ましい。使用量がこれよりも少ない場合は、十分な効果が得られない可能性が有り、使用量がこれよりも多い場合は、得られる硬化物の機械物性が低下する可能性がある。可塑剤の添加は、物性の調整、性状の調節などに有効である。
【００９９】
シランカップリング剤としては、エポキシ基、カルボキシル基、（メタ）アクリロイル基、イソシアネート基等の反応性基を有するシラン化合物が挙げられる。具体的には、トリメトキシシリル安息香酸、γ−メタクリロキシプロピルトリメトキシシラン、ビニルトリアセトキシシラン、ビニルトリメトキシシラン、γ−イソシアナトプロピルトリエトキシシラン、γ−グリシドキシプロピルトリメトキシシラン、β−（３，４−エポキシシクロヘキシル）エチルトリメチルシラン等が挙げられる。これらは、１種単独でも複数種を組み合わせて使用してもよい。本発明の樹脂組成物におけるシランカップリング剤成分の含有割合は、特に限定はないが、硬化性組成物（Ｉ）もしくは（ＩＩ）中の（Ａ）成分、（Ｂ）成分、（Ｃ）成分、（Ｅ）成分の合計１００重量部に対して、通常０．１〜２０重量部であり、好ましくは０．３〜１０重量部である。シランカップリング剤の添加は、接着性や耐水性の向上に有効である。
【０１００】
充填剤としては、例えば、微粒子シリカ、ガラスビーズ、タルク、スチレン系ポリマー粒子、メタクリレート系ポリマー粒子、エチレン系ポリマー粒子、プロピレン系ポリマー粒子等が挙げられ、中でも無機充填剤が好ましく、特に微粒子シリカが好ましい。これらは、１種単独でも複数種を組み合わせて使用してもよい。充填剤成分の含有割合は、特に限定はないが、（Ａ）成分および／または（Ｂ）成分１００重量部に対して、通常２０〜１５０重量部であり、好ましくは５０〜１００重量部である。無機充填剤の添加により、高強度化、耐透湿性や接着性を向上させることができる。
【０１０１】
改質剤としては、例えば重合開始助剤、レベリング剤、濡れ性改良剤、界面活性剤等が挙げられる。これらは、１種単独でも複数種を組み合わせて使用してもよい。
【０１０２】
＜＜（Ａ）成分および（Ｂ）成分の製造方法＞＞
（Ａ）成分および（Ｂ）成分の製造方法については特に限定はないが、ビニル系重合体である場合は一般に、アニオン重合あるいはラジカル重合によって製造される。中でもモノマーの汎用性あるいは制御の容易さからラジカル重合が好ましい。ラジカル重合の中でも、リビングラジカル重合あるいは連鎖移動剤を用いたラジカル重合によって製造されるのが好ましく、特に前者が好ましい。
【０１０３】
（Ａ）成分および（Ｂ）成分の製造に用いられるラジカル重合法は、重合開始剤としてアゾ系化合物、過酸化物などを用いて、特定の官能基を有するモノマーとビニル系モノマーとを単に共重合させる「一般的なラジカル重合法」と、末端などの制御された位置に特定の官能基を導入することが可能な「制御ラジカル重合法」に分類することができる。
【０１０４】
「一般的なラジカル重合法」は簡便な方法であるが、この方法では特定の官能基を有するモノマーは確率的にしか重合体中に導入されないので、官能化率の高い重合体を得ようとした場合には、このモノマーをかなり大量に使う必要があり、逆に少量の使用ではこの特定の官能基が導入されない重合体の割合が大きくなるという問題がある。また、フリーラジカル重合であるため、分子量分布が広く粘度の高い重合体しか得られないという問題もある。
【０１０５】
「制御ラジカル重合法」は、さらに、特定の官能基を有する連鎖移動剤を用いて重合を行なうことにより末端に官能基を有するビニル系重合体が得られる「連鎖移動剤法」と、重合生長末端が停止反応などを起こさずに生長することによりほぼ設計どおりの分子量の重合体が得られる「リビングラジカル重合法」とに、分類することができる。
【０１０６】
「連鎖移動剤法」は、官能化率の高い重合体を得ることが可能であるが、開始剤に対してかなり大量の特定の官能基を有する連鎖移動剤が必要であり、処理も含めて経済面で問題がある。また、前記の「一般的なラジカル重合法」と同様、フリーラジカル重合であるため分子量分布が広く、粘度の高い重合体しか得られないという問題もある。
【０１０７】
これらの重合法とは異なり、「リビングラジカル重合法」は、重合速度が高く、ラジカル同士のカップリングなどによる停止反応が起こりやすいため制御が難しいとされるラジカル重合でありながら、停止反応が起こりにくく、分子量分布の狭い（Ｍｗ／Ｍｎが１．１〜１．５程度）重合体が得られるとともに、モノマーと開始剤の仕込み比によって分子量を自由にコントロールすることができる。
【０１０８】
したがって、「リビングラジカル重合法」は、分子量分布が狭く、粘度が低い重合体を得ることができる上に、特定の官能基を有するモノマーを重合体のほぼ任意の位置に導入することができるため、前記特定の官能基を有するビニル系重合体の製造方法としてはより好ましいものである。
【０１０９】
なお、リビング重合とは、狭義においては、末端が常に活性を持ち続けて分子鎖が生長していく重合のことをいうが、一般には、末端が不活性化されたものと活性化されたものが平衡状態にありながら生長していく擬リビング重合も含まれる。本発明における定義も後者である。
【０１１０】
「リビングラジカル重合法」は、近年様々なグループで積極的に研究がなされている。
【０１１１】
その例としては、例えばジャーナル・オブ・ジ・アメリカン・ケミカル・ソサイエティー（Ｊ．Ａｍ．Ｃｈｅｍ．Ｓｏｃ．）、１９９４年、１１６巻、７９４３頁に示されるようなコバルトポルフィリン錯体を用いるもの、マクロモレキュルズ（Ｍａｃｒｏｍｏｌｅｃｕｌｅｓ）、１９９４年、２７巻、７２２８頁に示されるようなニトロキシド化合物などのラジカル捕捉剤を用いるもの、有機ハロゲン化物などを開始剤とし遷移金属錯体を触媒とする「原子移動ラジカル重合」（Ａｔｏｍ  Ｔｒａｎｓｆｅｒ  Ｒａｄｉｃａｌ  Ｐｏｌｙｍｅｒｉｚａｔｉｏｎ：ＡＴＲＰ）などがあげられる。
【０１１２】
「リビングラジカル重合法」の中でも、有機ハロゲン化物あるいはハロゲン化スルホニル化合物などを開始剤、遷移金属錯体を触媒としてビニル系モノマーを重合する「原子移動ラジカル重合法」は、前記の「リビングラジカル重合法」の特徴に加えて、官能基変換反応に比較的有利なハロゲンなどを末端に有し、開始剤や触媒の設計の自由度が大きいことから、特定の官能基を有するビニル系重合体の製造方法としては、さらに好ましい。
【０１１３】
前記原子移動ラジカル重合法としては、例えばＭａｔｙｊａｓｚｅｗｓｋｉら、ジャーナル・オブ・ジ・アメリカン・ケミカル・ソサイエティー（Ｊ．Ａｍ．Ｃｈｅｍ．Ｓｏｃ．）１９９５年、１１７巻、５６１４頁、マクロモレキュルズ（Ｍａｃｒｏｍｏｌｅｃｕｌｅｓ）１９９５年、２８巻、７９０１頁、サイエンス（Ｓｃｉｅｎｃｅ）１９９６年、２７２巻、８６６頁、ＷＯ９６／３０４２１号パンフレット，ＷＯ９７／１８２４７号パンフレットあるいはＳａｗａｍｏｔｏら、マクロモレキュルズ（Ｍａｃｒｏｍｏｌｅｃｕｌｅｓ）１９９５年、２８巻、１７２１頁などに記載の方法があげられる。
【０１１４】
本発明において、これらのうちのどの方法を使用するかには特に制約はないが、基本的には制御ラジカル重合法が利用され、さらに制御の容易さなどからリビングラジカル重合法が好ましく、特に原子移動ラジカル重合法が好ましい。
【０１１５】
（官能基の導入）
（Ａ）成分を得るために、一般式（１）のような重合性の炭素−炭素二重結合を重合体へ導入する方法としては、公知の方法を利用することができる。例えば、特開２００４−２０３９３２号公報段落［００８０］〜［００９１］記載の方法が挙げられる。これらの方法以外としては、水酸基末端を有する（メタ）アクリル系重合体にイソシアネート基および（１）式のような重合性の炭素−炭素二重結合を有するモノマーを反応させる方法があり、例えば２−（メタ）アクリロイルオキシエチルイソシアネートなどを用いる方法が挙げられる。
【０１１６】
（Ｂ）成分を得るために重合体へ加水分解性シリル基を導入する方法としては特に限定がないが、例えば特開２００４−２１０８５８号公報段落［１０２］〜［１１２］記載の方法が挙げられる。これらの方法の中でも制御がより容易である点から、加水分解性シリル基を持つヒドロシラン化合物によるヒドロシリル化反応により、末端アルケニル基を有する重合体のアルケニル基を加水分解性シリル基に変換する方法により製造されたものであることが好ましい。
【０１１７】
＜＜二液型硬化性組成物＞＞
本発明の硬化性組成物（Ｉ）および（ＩＩ）は、各成分を均一に混合することにより調製される。混合方法に特に限定は無いが、硬化性組成物（Ｉ）については（Ｄ）成分の有機過酸化物を除くその他の成分を十分に混合した後に、（Ｄ）成分の有機過酸化物を混合することが、組成物の安定性および操作の安全性の点で好ましい。また硬化性組成物（ＩＩ）については（Ｅ）成分の硬化触媒を除くその他の成分を十分に混合した後に、（Ｅ）成分の硬化触媒を混合することが、組成物の安定性の点で好ましい。さらに、硬化性組成物（ＩＩ）は窒素雰囲気下で調製することが、組成物の安定性の点でより好ましい。混合する場合、装置は特に限定されないが、手攪拌、機械的攪拌装置、ロールミル等を用い適宜混合することにより調製される。
【０１１８】
＜硬化性組成物（Ｉ）と（ＩＩ）の塗布量＞
硬化性組成物（Ｉ）と（ＩＩ）をそれぞれ貼り合わせ基材（透光性保護カバーボード、画像表示モジュール等）に塗布する際の塗布量は、特に限定されないが、硬化性組成物（Ｉ）を貼りあわせ基材で貼りあわせるときの厚さと比較して、硬化性組成物（ＩＩ）の塗布厚さが同等もしくは小さくなるようにすることが好ましい。貼りあわせ時の硬化性組成物（Ｉ）の厚さよりも硬化性組成物（ＩＩ）の塗布厚さが大きい場合、硬化性組成物（Ｉ）の貼りあわせ時に気泡が抜け切らず、貼りあわせ内部に残留することがある。
【０１１９】
＜＜画像表示装置の製造方法＞＞
本発明の画像表示装置の製造方法は、上記の二液型硬化性組成物を以下に記載する方法によって塗布、硬化させることで画像表示モジュールの貼り合わせを行う。具体的には、例えば図１〜６に示すように、貼り合わせ基材（透光性保護カバーボード、画像表示モジュール等）上への二液型光硬化性組成物の塗布、硬化性組成物（ＩＩ）の湿分硬化、貼り合わせ基材の重ね合わせ、硬化性組成物（Ｉ）の光およびレドックス重合反応による硬化の工程をふむ。
【０１２０】
貼り合わせ基材は、透光性保護カバーボードと画像表示モジュールであるが、透光性保護カバーボードとは、特に限定されないが、画面表示モジュールの上に配置される、例えばポリエステル樹脂、アクリル系樹脂、ポリカーボネート樹脂等の樹脂製、またはガラス製のカバーボードであり、画面表示モジュール表面の傷つきや、落下時の破損から保護する機能を果たすと共に、意匠性を持たせる機能を持つ。透光性保護カバーボードの形状、構造は特に限定されず、例えば、数種の樹脂からなる多層構造を有しても良いし、単一素材で形成される単層構造でも良い。また、必要に応じて保護カバー表面に指紋付着防止、光反射防止、映りこみ・ぎらつき防止のためにコーティングやフィルム貼り付けがされていても良く、また、保護カバーにタッチパネル機能を付与されたもの、保護カバーとタッチパネルが貼り合わせられたものでも良い。
【０１２１】
貼り合わせ対象の画像表示モジュールとしては、特に限定はなく、液晶モジュール（ＬＣＤモジュール）、それを用いたタッチセンサー、プラズマディスプレイパネル、電子ペーパー用Ｅ−インクタイプの表示モジュール、同じくＳＩＰＩＸタイプの表示モジュール、有機ＥＬ等の表示モジュールが挙げられる。
【０１２２】
＜貼り合わせ基板上への二液型硬化性組成物の塗布＞
本発明の二液型硬化性組成物を画像表示モジュール貼り合わせ用充填剤として用いる場合の上記の硬化性組成物（Ｉ）および（ＩＩ）の塗布方法としては、硬化性組成物（ＩＩ）を貼り合わせ基材である透光性保護カバーボードおよび／又は画像表示モジュールの、透光性保護カバーボードと画像表示モジュールを貼り合わせた際に光の到達しない暗部になる部分に塗布し、硬化性組成物（Ｉ）を透光性保護カバーボードおよび／又は画像表示モジュールの、硬化性組成物（ＩＩ）と接触しない部分に塗布する。
【０１２３】
硬化性組成物（Ｉ）と（ＩＩ）それぞれを塗布する順序は、特に限定されず、硬化性組成物（Ｉ）または（ＩＩ）を塗布した後に、他方を塗布しても良いし、両成分を同時に塗布しても良いが、硬化性組成物（ＩＩ）が湿分硬化性であること、硬化性組成物（ＩＩ）の成分が視認部に漏れないようにするという観点から、図２のように硬化性組成物（ＩＩ）を先に塗布することが好ましい。
【０１２４】
硬化性組成物（Ｉ）と（ＩＩ）を塗布する基材は特に限定されず、必要に応じて、対象となる２つの基材（透明カバー、および画像表示モジュール）の一方にのみ硬化性組成物（Ｉ）と（ＩＩ）を塗布しても、２つの基材両方に硬化性組成物（Ｉ）と（ＩＩ）を分割塗布しても良い。また、どちらか一方の基材に硬化性組成物（Ｉ）のみを、他方の基材に（ＩＩ）のみを塗布しても良い。
【０１２５】
貼り合わせ基材への塗布方法は、特に限定されず、一般に使用されている各種の塗布方法を用いることができる。例えば、ディスペンサーを用いる方法、コーターを用いる方法、スプレーを用いる方法等がある。液状組成物の塗布後時のタレ防止性、暗部等の特定部位に特定量の液状組成物を供給する塗布精度の点でロボット制御型のディスペンサーによるものが好ましい。
【０１２６】
（硬化性組成物（ＩＩ）の塗布方法）
硬化性組成物（ＩＩ）は貼り合わせ基材である透光性保護カバーボードおよび／又は画像表示モジュールの、透光性保護カバーボードと画像表示モジュールを貼り合わせた際に光の到達しない暗部になる部分に塗布する。
【０１２７】
透光性保護カバーボードと画像表示モジュールを貼り合わせた際に光の到達しない暗部とは、例えば、透光性保護カバーボード周縁に加飾目的で施される黒枠（ブラックマトリックス）、タッチパネルの電極、画像表示モジュールに接続されたフレキシブルプリント基板（ＦＰＣ）等によって透光性保護カバーボードと画像表示モジュールを貼り合わせた際に外部から光を当てた時に陰になる部分である。
【０１２８】
具体的には、透光性保護カバーボードと画像表示モジュールとを重ね合わせた際に、透光性保護カバーボード上のブラックマトリックスと画像表示モジュールに挟まれた部分が光の到達しない暗部になる。
【０１２９】
上記のブラックマトリックスによる暗部になる部分への硬化性組成物（ＩＩ）の塗布方法は、例えば図１に示す方法が挙げられ、透光性保護カバーボードのブラックマトリックス３の部分に硬化性組成物（ＩＩ）を塗布する（図１の５）。また、他の方法としては、画像表示モジュールのブラックマトリックスによって暗部になる部分に塗布しても良く、透光性保護カバーボード、画像表示モジュールの両方の暗部になる部分に塗布しても良い。
【０１３０】
（硬化性組成物（ＩＩ）の硬化方法）
本発明における硬化性組成物（ＩＩ）は、光の透過しない部分に塗布した後、図２または図３に示すように、（Ｂ）成分の加水分解性シリル基が、塗布環境における湿気および（Ｅ）成分の作用により分解・縮合し、硬化に至る。硬化性組成物（ＩＩ）の硬化条件については特に限定されず、室温で行うこともできるが、硬化をより速やかに進行させるために加熱等の処理を行ってもよい。また塗布時の湿度は、４０％〜６５％が好ましく、４５％〜６０％がより好ましい。湿度が高すぎると塗布後の硬化性組成物（ＩＩ）や基材に湿気が凝集・付着して、貼りあわせの際に視認部の汚れ・ムラの原因になることがあり、湿度が低すぎると硬化に要する時間が長くなる。
【０１３１】
（硬化性組成物（Ｉ）の塗布方法）
硬化性組成物（Ｉ）は透光性保護カバーボードおよび／又は画像表示モジュールの、硬化性組成物（ＩＩ）と接触しない部分に塗布する。
【０１３２】
硬化性組成物（Ｉ）の塗布方法は、例えば図１に示す方法が挙げられ、透光性保護カバーボード上の硬化性組成物（ＩＩ）を塗布しない部分に塗布する。また、他の方法として、硬化性組成物（Ｉ）を画像表示モジュールに塗布することも可能であり、この場合の塗布範囲は限定する必要がなく、透光性保護カバーボードを重ね合わせた時にブラックマトリックスの部分と重なる部分を含めたいずれの部分に塗布しても良い。さらに、透光性保護カバーボードの上の硬化性組成物（ＩＩ）を塗布しない部分と画像表示モジュールの両方に塗布しても構わない。
【０１３３】
＜貼り合わせ基材の重ね合わせ＞
硬化性組成物（Ｉ）および（ＩＩ）を貼り合わせ対象である基材の所定部位に適当量塗布した後に、図４に示すように液状組成物が内側に来るように重ね合わせを行う。重ね合わせでは液状組成物層の厚みを制御（Ｚ軸制御）すると共に、重ね合わせの位置を制御（アラインメント）するが、その際に上記の組成物中に気泡等の巻き込みがないよう留意する必要がある。重ね合わせの方法は特に限定されず、公知の方法を任意に用いることができる。重ね合わせにおいては、硬化性組成物（Ｉ）が所定の部位にまで拡散するために必要な時間、貼り合わせ対象の基材のＺ軸制御とアラインメント状態を保持した状態で光およびレドックス重合反応による硬化に移る。保持する時間に特に制限はなく、必ずしも硬化性組成物（Ｉ）が暗部の硬化性組成物（ＩＩ）と完全に接触する必要はないが、硬化性組成物（Ｉ）が暗部にまで拡散していることが好ましく、さらに硬化性組成物（Ｉ）の一部が暗部に存在する硬化性組成物（ＩＩ）と接触していることがより好ましい。また、二液接触の前に硬化性組成物（ＩＩ）が湿気により反応・架橋し、硬化性組成物（ＩＩ）の流動が止まっていることが好ましい。また、光重合反応による硬化方法の詳細は後述するが、重ね合わせの保持の段階で貼り合わせ対象の基材がずれないように、一部分または全面に光を照射することによって基材を仮固定してもよい。
【０１３４】
＜レドックス重合反応による硬化方法＞
当該二液型硬化性組成物は光の透過しない暗部に存在する場合は、すでに記載のとおり、硬化性組成物（Ｉ）と硬化性組成物（ＩＩ）が接触することでレドックス重合反応が進行し、硬化させることができる（図５参照）。レドックス重合反応は室温で硬化させることができるが、硬化をより速やかに進行させるためには、加熱等の処理を行っても良い。加熱の際の温度は５〜１００℃が好ましく、１０〜８０℃がより好ましい。
【０１３５】
＜光重合反応による硬化方法＞
当該二液型硬化性組成物を光重合反応によって硬化させる方法としては、特に限定されない。当該硬化性組成物（Ｉ）は、光重合開始剤（Ｄ）を用いることによって、活性エネルギー線源により光又は電子線を照射して、硬化させることができる（図６参照）。活性エネルギー線源としては特に限定はないが、用いる光重合開始剤の性質に応じて、例えば高圧水銀灯、低圧水銀灯、電子線照射装置、ハロゲンランプ、発光ダイオード、半導体レーザー、メタルハライドランプ等が挙げられる。その硬化温度は、０℃〜１５０℃が好ましく、５℃〜１２０℃がより好ましい。
【０１３６】
また、カバーボード／表示モジュール間、タッチセンサー付カバーボード／表示モジュール間を貼り合わせた後、液状の樹脂が十分レベリングする迄間、各基材のズレ防止を目的に塗布・貼り合わせした部分の一部を仮固定することが好ましい。仮固定の方法としては、一部分だけを固定するが出来る点でＵＶ照射が好ましい。
【０１３７】
＜＜用途＞＞
本発明の、硬化性組成物によって貼り合せた表示装置を搭載した電気・電子製品としては、テレビ、携帯電話、スマートフォン、ポータブルメディアプレーヤー、タブレットなどの持ち運び可能な電子端末、デジタルカメラ、パーソナルコンピューター、電子ペーパー、さらに、カーナビ、車載の表示メーター類、表示装置を搭載した冷蔵庫、電子レンジ、洗濯機等の家電製品類、ゲーム機、スロットマシン等が挙げられる。本発明は、上記画像表示モジュール貼り合わせ用硬化性組成物を塗布、硬化させて得られるフラットパネルディスプレイを搭載した電気・電子機器を包含する。
【実施例】
【０１３８】
以下に、実施例に基づいて本発明をさらに詳細に説明するが、本発明はこれにより何ら制限を受けるものではない。
【０１３９】
下記実施例中、「数平均分子量」および「分子量分布（重量平均分子量と数平均分子量の比）」は、ゲルパーミエーションクロマトグラフィー（ＧＰＣ）を用いた標準ポリスチレン換算法により算出した。ただし、ＧＰＣシステムとしてＷａｔｅｒｓ社製ＬＣ  Ｍｏｄｕｌｅ１を、ＧＰＣカラムとしてポリスチレン架橋ゲルを充填したもの（Ｓｈｏｄｅｘ  ＧＰＣ  Ｋ−８０４；昭和電工（株）製）、ＧＰＣ溶媒としてクロロホルムを用いた。
【０１４０】
「重合体の１分子あたりに導入されたアクリロイル基数」「重合体の１分子あたりに導入されたシリル基数」は、１Ｈ−ＮＭＲ分析及びＧＰＣにより求められた数平均分子量より算出した。（ただし、１Ｈ−ＮＭＲはＢｒｕｋｅｒ社製ＡＳＸ−４００を使用し、溶媒として重クロロホルムを用いて２３℃にて測定した。）
【０１４１】
（製造例１−１、１−２）
＜（Ａ）成分（アクリロイル基を有するアクリル系重合体）＞
（１）重合工程
アクリル酸ｎ−ブチルを脱酸素した。攪拌機付ステンレス製反応容器の内部を脱酸素し、臭化第一銅、全アクリル酸ｎ−ブチルの一部（表１では初期仕込みモノマーとして記載）を仕込み、加熱攪拌した。アセトニトリル（表１では重合用アセトニトリルと記載）、開始剤としてジエチル２，５−ジブロモアジペート（ＤＢＡＥ）もしくは２−ブロモブタン酸エチル（ＢＢＥ）を添加、混合し、混合液の温度を約８０℃に調節した段階でペンタメチルジエチレントリアミン（以下、トリアミンと略す）を添加し、重合反応を開始した。残りのアクリル酸ｎ−ブチル（表１では追加モノマーとして記載）を逐次添加し、重合反応を進めた。重合途中、適宜トリアミンを追加し、重合速度を調整した。重合時に使用したトリアミンの総量を重合用トリアミンとして表１に示す。重合が進行すると重合熱により内温が上昇するので内温を約８０℃〜約９０℃に調整しながら重合を進行させた。
（２）酸素処理工程
モノマー転化率（重合反応率）が約９５％以上の時点で反応容器気相部に酸素‐窒素混合ガスを導入した。内温を約８０℃〜約９０℃に保ちながらしながら反応液を数時間加熱攪拌して反応液中の重合触媒と酸素を接触させた。アセトニトリル及び未反応のモノマーを減圧脱揮して除去し、重合体を含有する濃縮物を得た。濃縮物は著しく着色していた。
（３）第一粗精製
酢酸ブチルを重合体の希釈溶媒として使用した。重合体１００ｋｇに対して１００〜１５０ｋｇ程度の酢酸ブチルで（２）の濃縮物を希釈し、ろ過助剤（ラジオライトＲ９００、昭和化学工業製）および吸着剤（キョーワード７００ＳＥＮ、キョーワード５００ＳＨ）を添加した。反応容器気相部に酸素‐窒素混合ガスを導入した後、約８０℃で数時間加熱攪拌した。不溶な触媒成分をろ過除去した。ろ液は重合触媒残渣によって着色および若干の濁りを有していた。
（４）第二粗精製
ろ液を攪拌機付ステンレス製反応容器に仕込み、吸着剤（キョーワード７００ＳＥＮ、キョーワード５００ＳＨ）を添加した。気相部に酸素−窒素混合ガスを導入して約１００℃で数時間加熱攪拌した後、吸着剤等の不溶成分をろ過除去した。ろ液はほとんど無色透明な清澄液であった。ろ液を濃縮し、ほぼ無色透明の重合体を得た。
（５）（メタ）アクリロイル基導入工程
重合体１００ｋｇをＮ，Ｎ−ジメチルアセトアミド（ＤＭＡｃ）約１００ｋｇに溶解し、アクリル酸カリウム（末端Ｂｒ基に対して約２モル当量）、熱安定剤（Ｈ−ＴＥＭＰＯ：４−ヒドロキシ−２，２，６，６−テトラメチルピペリジン−ｎ−オキシル）、吸着剤（キョーワード７００ＳＥＮ）、を添加し、約７０℃で数時間加熱攪拌した。ＤＭＡｃを減圧留去し、重合体濃縮物を重合体１００ｋｇに対して約１００ｋｇのトルエンで希釈し、ろ過助剤を添加して固形分をろ別し、ろ液を濃縮し、末端にアクリロイル基を有する重合体［Ｐ１］および［Ｐ２］を得た。得られた重合体の１分子あたりに導入されたアクリロイル基数、数平均分子量、分子量分布を併せて表１に示す。
【０１４２】
【表１】
2014199347.tif 000002
【０１４３】
（製造例２）：（Ｂ）成分（加水分解性シリル基を有するアクリル系重合体）の製造
（１）重合工程
製造例１の（１）〜（４）の工程に準ずる。
（２）ジエン反応工程
上記濃縮物に１，７−オクタジエン（以下ジエン若しくはオクタジエンと略す）、アセトニトリル（表１ではジエン反応用アセトニトリルと記載）を添加し、トリアミン（表１ではジエン反応用トリアミンと記載）を追加した。内温を約８０℃〜約９０℃に調節しながら数時間加熱攪拌させて、重合体末端にオクタジエンを反応させた。アセトニトリル及び未反応のオクタジエンを減圧脱揮して除去し、末端にアルケニル基を有する重合体を含有する濃縮物を得た。
（３）粗精製工程
上記濃縮物をトルエンで希釈し、ろ過助剤、吸着剤（キョーワード７００ＳＥＮ：協和化学工業（株）製）、ハイドロタルサイト（キョーワード５００ＳＨ：協和化学工業（株）製）を添加し、８０〜１００℃程度に加熱攪拌した後、固形成分をろ別した。ろ液を濃縮し、重合体粗精製物を得た。
（４）高温加熱処理・吸着精製工程
重合体粗精製物、熱安定剤（スミライザーＧＳ：住友化学（株）製）、吸着剤（キョーワード７００ＳＥＮ、キョーワード５００ＳＨ）を添加し、減圧脱揮、加熱攪拌しながら昇温し、約１７０℃〜約２００℃の高温状態で数時間程度加熱攪拌、減圧脱揮を行った。吸着剤（キョーワード７００ＳＥＮ、キョーワード５００ＳＨ）、を追加し、重合体に対して約１０重量部のトルエンを添加し、約１７０℃〜約２００℃の高温状態で更に数時間程度加熱攪拌した。
処理液を更にトルエンで希釈し、吸着剤をろ別した。ろ液を濃縮し、両末端にアルケニル基を有する重合体を得た。
（５）シリル化工程
上記方法により得られた重合体、メチルジメトキシシラン（ＤＭＳ）、オルト蟻酸メチル（ＭＯＦ）、白金触媒［ビス（１，３−ジビニル−１，１，３，３−テトラメチルジシロキサン）白金錯体触媒のイソプロパノール溶液：以下白金触媒という］を所定量混合し、約１００℃に加熱攪拌した。１時間程度加熱攪拌後、未反応のＤＭＳ等の揮発分を減圧留去し、両末端にメトキシシリル基を有する重合体［Ｐ３］を得た。得られた重合体の１分子あたりに導入されたシリル基数、分子量、分子量分布を併せて表２に示す。
【０１４４】
【表２】
2014199347.tif 000003
【０１４５】
（製造例３−１）
製造例１に記載の、（Ａ）成分として、末端にアクリロイル基を有する重合体［Ｐ１］２０重量部、［Ｐ２］８０重量部、２−ヒドロキシエチルアクリレート（共栄社化学（株）製  ライトエステルＨＯＡ）１０重量部、テトラヒドロフルフリルアクリレート（共栄社化学（株）製  ライトアクリレートＴＨＦ−Ａ）２０重量部をミニカップに加え、（Ｃ）成分として、２−ヒドロキシ−２−メチル−１−フェニル−プロパン−1−オン（ＢＡＳＦ社製  ＤＡＲＯＣＵＲＥ１１７３）０．８重量部、（２，４，６−トリメチルベンゾイル）−ジフェニルホスフィンオキサイド（ＢＡＳＦ社製  ＬＵＣＩＲＩＮ  ＴＰＯ）０．１重量部を添加し、攪拌混合後、（Ｄ）成分としてクメンハイドロパーオキサイド８０％クメン溶液（日油（株）製  パークミルＨ−８０）０．６５重量部を添加し、攪拌混合することで硬化性組成物（Ｉ−１）を得た。
【０１４６】
（製造例３−２、３−３）
製造例３−１と同様の方法で、下記表３に記載の配合比率で各硬化性組成物（Ｉ−２、Ｉ−３）を得た。
【０１４７】
【表３】
2014199347.tif 000004
【０１４８】
（製造例４−１）
製造例２に記載の、（Ｂ）成分として、末端に加水分解性シリル基を有する重合体［Ｐ３］１００重量部をミニカップにとり、ＫＢＭ−５１０３（信越化学工業（株）製）１重量部、Ｓｉｌｑｕｅｓｔ  Ａ１７１（モメンティブ（合）製）５重量部をそれぞれ添加して、窒素雰囲気下で攪拌混合した。次に（Ｆ）成分としてバナジウム（ＩＩＩ）アセチルアセトナート（Ａｌｄｒｉｃｈ製）１重量部、（Ｇ）成分としてジブチルチオ尿素（東京化成（株）製）０．５重量部、Ｎ，Ｎ’−ジメチルアクリルアミド（興人（株）製）３０重量部の均一な混合物合計３１．５重量部をそれぞれ上記ミニカップに加え、攪拌混合し、最後にリン酸２−エチルヘキシルおよびリン酸ビス（２−エチルヘキシル）の１：１混合物（大八化学（株）製）２重量部、１，８−ジアザビシクロ［５．４．０］ウンデカ−７−エン（Ａｌｄｒｉｃｈ製）０．１重量部を加え、攪拌混合することで硬化性組成物（ＩＩ−１）を得た。得られた硬化性組成物は、窒素雰囲気下でシリンジに詰めた。
【０１４９】
（製造例４−２〜４〜６）
製造例４−１と同様の方法で、下記表４に記載の配合比率で各硬化性組成物（ＩＩ−２〜ＩＩ−６）を得た。
【０１５０】
【表４】
2014199347.tif 000005
【０１５１】
表３、表４における各成分の略称は以下のとおりである。
ＨＥＡ：  ２−ヒドロキシエチルアクリレート（共栄社化学（株）製  ライトエステルＨＯＡ）
ＴＨＦ−Ａ：  ２−テトラヒドロフルフリルアクリレート（共栄社化学（株）製  ライトアクリレートＴＨＦ−Ａ）
ＤＭＡＡ：  Ｎ，Ｎ’−ジメチルアクリルアミド（興人（株）製）
ＩＳＴＡ：  イソステアリルアクリレート（大阪有機化学工業（株）製）
１１７３：  ２−ヒドロキシ−２−メチル−１−フェニル−プロパン−1−オン（ＢＡＳＦ社製  ＤＡＲＯＣＵＲＥ１１７３）
ＴＰＯ：  （２，４，６−トリメチルベンゾイル）−ジフェニルホスフィンオキサイド（ＢＡＳＦ社製  ＬＵＣＩＲＩＮ  ＴＰＯ）
ＣＨＰ：  クメンハイドロパーオキサイド（日油（株）製  パークミルＨ−８０）
ＡＰ−８：リン酸２−エチルヘキシルおよびリン酸ビス（２−エチルヘキシル）の１：１混合物（大八化学（株）製）
ＤＢＵ：１，８−ジアザビシクロ［５．４．０］ウンデカ−７−エン（Ａｌｄｒｉｃｈ製）
Ｖ（ａｃａｃ）３：  バナジウム（ＩＩＩ）アセチルアセトナート（Ａｌｄｒｉｃｈ製）
ＤＢＴＵ：  Ｎ，Ｎ’−ジブチルチオ尿素（東京化成（株）製）
Ａ−１７１：ビニルトリメトキシシラン（モメンティブ（合）製  Ｓｉｌｑｕｅｓｔ  Ａ−１７１）
ＫＢＭ５１０３：γ−メタクリロキシプロピルトリメトキシシラン（信越化学工業（株）製  ＫＢＭ−５１０３）
【０１５２】
（実施例１〜４、比較例１〜４）
表５に示す硬化性組成物（ＩＩ）を、幅３．０ｍｍ、厚さ０．０５ｍｍのブラックマトリックスを有する厚さ０．７ｍｍのガラス製カバーガラスに膜厚が０．２ｍｍになる様に、所定量を図１に示すパターンにディスペンスし、７分間放置した後、表５に示す硬化性組成物（Ｉ）を、同カバーガラスに膜厚が０．２ｍｍになるように、所定量ディスペンスし、液晶（ＬＣＤ）モジュールに貼り合わせた（図４）。フュージョンＵＶシステム製ＵＶ照射装置（機種：ＬＩＧＨＴ  ＨＡＭＭＥＲ  ６、光源：水銀灯ランプ、ピーク照度６００ｍＷ／ｃｍ２）積算光量：６０００ｍＪ／ｃｍ２）にて照射を行い、画像表示装置を得た。
【０１５３】
貼り合わせ時における未硬化物の画像表示装置外縁部への漏れ、得られた画像表示装置のヒートショック（８５℃⇔−４０℃）５００サイクル試験後の視認部への着色漏れ、得られた画像表示装置のヒートショック（８５℃⇔−４０℃）５００サイクル試験後、室温下においてＬＣＤモジュールに通電を行い、表示部分の汚染の有無を確認した。
【０１５４】
【表５】
2014199347.tif 000006
【０１５５】
（Ｂ）、（Ｅ）、（Ｆ）、（Ｇ）の各成分を含む硬化性組成物（ＩＩ−１、ＩＩ−２）では、実施例１〜４のようにブラックマトリックスが細い場合でも硬化性組成物（ＩＩ）由来の着色漏れやＬＣＤモジュール内部への浸入による表示部の汚染は確認されなかった。湿気硬化に関する（Ｂ）、（Ｅ）の各成分のうち、いずれか一つを含まない場合、貼り合わせによりブラックマトリックス下に浸透した硬化性組成物（Ｉ）の一部は接触により反応し、一部硬化するものの、硬化性組成物（ＩＩ）は湿気硬化しないため、ブラックマトリックスが細い場合、貼り合わせたときに余剰の硬化性組成物（Ｉ）と（ＩＩ）が貼り合わせの外縁に漏洩した。（比較例１，２）。（Ｆ）、（Ｇ）の各成分のうち、いずれか一つを含まない場合、硬化性組成物（ＩＩ）は湿気硬化するため、貼り合わせ時には硬化性組成物（Ｉ）の外縁への漏れは見られなかったが、貼り合わせによりブラックマトリックス下に浸透した硬化性組成物（Ｉ）は硬化しないため、ヒートショック試験後に硬化性組成物（Ｉ）の外縁への漏れとＬＣＤモジュール内部への浸入による汚染が確認された（比較例３，４）。
【符号の説明】
【０１５６】
１．透光性保護カバーボード（視認部）
２．画像表示モジュール、またはＬＣＤモジュール
３．ブラックマトリックス
４．硬化性組成物Ｉ
５．硬化性組成物ＩＩ
６．硬化性組成物ＩＩ（空気中の湿気により硬化後）
７．硬化性組成物Ｉ（６との接触により硬化後）
８．硬化性組成物Ｉ（光照射により硬化後）
【図１】
2014199347.tif 000007
【図２】
2014199347.tif 000008
【図３】
2014199347.tif 000009
【図４】
2014199347.tif 000010
【図５】
2014199347.tif 000011
【図６】
2014199347.tif 000012